(57)【要約】本発明は、ポリマー、殊にポリオレフィンをＵＶ−線の作用に対して安定化するための、ＵＶ−吸収剤少なくとも１種を含有する微細なポリマー粉末の使用に関する。更に本発明は、ポリマーをＵＶ−線、酸素及び熱の作用に対して安定化させるための、特にこのようなポリマー粉末を含有する安定化剤混合物及びポリマー殊にポリオレフィンにこのような安定剤混合物を有効量で加えることを特徴とする、ポリマー、殊にポリオレフィンをＵＶ−線、酸素及び熱の作用に対して安定化させる方法に関する。更に本発明は、有効量のこのようなポリマー粉末又は安定剤混合物を含有する、ＵＶ−線の作用に対して又はＵＶ−線、酸素及び熱の作用に対して安定化されたポリマー、殊にポリオレフィン及びこのように安定化されたポリマー、殊にポリオレフィンから製造された物体に関する。【特許請求の範囲】
【請求項１】
ポリマーをＵＶ−線の作用に対して安定化するための、ＵＶ−吸収剤少なくとも１種を含有する微細なポリマー粉末の使用。
【請求項２】
ポリマー粉末のポリマー粒子は≦５００ｎｍの粒径を有する、請求項１に記載の使用。
【請求項３】
ポリマー粉末は、ポリマーマトリックスの質量に対して０．５〜５０質量％の量のＵＶ−吸収剤少なくとも１種を含有する、請求項１又は２に記載の使用。
【請求項４】
ポリオレフィンを安定化するための、請求項１から３までのいずれか１項記載のＵＶ−吸収剤少なくとも１種を含有するポリマー粉末の使用。
【請求項５】
（ａ）ＵＶ−吸収剤少なくとも１種を含有するポリマー粉末少なくとも１種
及び次の群：
（ｂ）有機ホスファイト、有機ホスフィン及び有機ホスホナイトからなる群から選択される化合物少なくとも１種、
（ｃ）立体障害フェノールからなる群から選択される化合物少なくとも１種、
（ｄ）立体障害アミンからなる群から選択される化合物少なくとも１種、
（ｅ）クロマンの群から選択される化合物少なくとも１種及び
（ｆ）亜鉛塩、カルシウム塩、マグネシウム塩、セリウム塩、鉄塩及びマンガン塩からなる群から選択される有機または無機の塩少なくとも１種
から選択される少なくとももう１種の成分を含有する、安定剤混合物。
【請求項６】
ポリマー粉末（ａ）のポリマー粒子は≦５００ｎｍの粒径を有する、請求項５に記載の安定剤混合物。
【請求項７】
ポリマー粉末（ａ）は、ポリマーマトリックスの質量に対して０．５〜５０質量％のＵＶ−吸収剤少なくとも１種を含有している、請求項５又は６に記載の安定剤混合物。
【請求項８】
ポリマーをＵＶ−線、酸素及び熱の作用に対して安定化する方法において、ポリマーに、請求項５から７までのいずれか１項記載の安定剤混合物を有効量で添加することを特徴とする、ポリマーをＵＶ−線、酸素及び熱の作用に対して安定化する方法。
【請求項９】
安定化すべきポリマーはポリオレフィンであることを特徴とする、請求項８に記載の方法。
【請求項１０】
請求項１から３までのいずれか１項記載のＵＶ−吸収剤少なくとも１種を含有する微細なポリマー粉末の有効量を含有する、ＵＶ−線の作用に対して安定化されたポリマー。
【請求項１１】
請求項１から３までのいずれか１項記載のＵＶ−吸収剤少なくとも１種を含有する微細なポリマー粉末の有効量を含有する、ＵＶ−線の作用に対して安定化されたポリオレフィン。
【請求項１２】
請求項５から７までのいずれか１項記載の安定剤混合物の有効量を含有する、ＵＶ−線、酸素及び熱の作用に対して安定化されたポリマー。
【請求項１３】
請求項５から７までのいずれか１項記載の安定剤混合物の有効量を含有する、ＵＶ−線、酸素及び熱の作用に対して安定化されたポリオレフィン。
【請求項１４】
請求項１０又は１２に記載のポリマーから製造された物体。
【請求項１５】
請求項１１又は１３に記載のポリオレフィンから製造された物体。
【発明の詳細な説明】
【技術分野】
【０００１】
本発明は、ポリマー、殊にポリオレフィンをＵＶ−線に対して安定化するための、少なくとも１種のＵＶ−吸収剤を含有する微細なポリマー粉末の使用に関する。
【０００２】
更に、本発明は、特にこのようなポリマー粉末を含有する、ＵＶ−線、酸素及び熱の作用に対してポリマーを安定化するための安定剤混合物及びＵＶ−線、酸素及び熱の作用に対してポリマー、殊にポリオレフィンを安定化するための方法に関し、この方法は、ポリマー、殊にポリオレフィンに、このような安定剤混合物を有効量で添加することを特徴とする。
【０００３】
更に、本発明は、有効量のこのようなポリマー粉末又は安定剤混合物を含有する、ＵＶ−線の作用又はＵＶ−線、酸素及び熱の作用に対して安定化されたポリマー、殊にポリオレフィン、及びこのように安定化されたポリマー殊にポリオレフィンから製造された物体に関する。
【０００４】
ＵＶ−線の有害作用に対してポリマーを安定化するためのＵＶ−吸収剤の導入は、プラスチック加工工業では一般に慣用のことである。この場合に長時間の保護のためには、ＵＶ−吸収剤の長時間安定性と共に、ポリマー中のその安定な分配も重要である。これは、主としてＵＶ−吸収剤及び使用ポリマーの相容性により決まる。これが低い場合で殊に加工の高い温度の場合には、屡々、ポリマー表面で安定剤の不所望なミグレーションが起こり、それから生じるポリマーコンパウンドの不均一な安定性を結果として伴なう。
【０００５】
従って本発明の課題は、ミグレーション安定にポリマー中に導入でき、従ってポリマーコンパウンドの一様な安定化に作用する、適当なＵＶ−吸収剤を提供することであった。
【０００６】
相応して、ＵＶ−線の作用に対してポリマーを安定化するために、ＵＶ−吸収剤少なくとも１種を含有する微細なポリマー粉末を使用することを発見した。
【０００７】
更に、
（ａ）少なくとも１種のＵＶ−吸収剤を含有するポリマー粉末少なくとも１種
及び次の群から選択される少なくとももう１種の成分：
（ｂ）有機ホスファイト、有機ホスフィン及び有機ホスホナイトからなる群から選択される化合物少なくとも１種、
（ｃ）立体障害フェノールからなる群から選択される化合物少なくとも１種、
（ｄ）立体障害アミンからなる群から選択される化合物少なくとも１種、
（ｅ）クロマンの群から選択される化合物少なくとも１種及び
（ｆ）亜鉛−、カルシウム−、マグネシウム−、セリウム−、鉄−及びマンガン塩からなる群から選択される有機又は無機塩少なくとも１種
を含有する、安定剤混合物が発見された。
【０００８】
ＵＶ−吸収剤を含有するこのポリマー粉末は、通常は、マイクロエマルジヨンの乳化重合により得られるポリマー分散液の中間工程に引き続く乾燥工程を経て入手されている。色素含有ポリマー分散液及び相応する色素含有ポリマー粉末の製造は、刊行物ＷＯ９９／４０１２３、ＷＯ００／１８８４６、ＥＰ１０９２４１６Ａ２及びＥＰ１１９１０４１Ａ２中に記載されている。この場合、最後に記載の２刊行物中で、色素とは、広い意味でＵＶ−吸収剤とも理解される。このようなＵＶ−吸収剤含有ポリマーは、刊行物ＥＰ１０９２４１６Ａ２及びＥＰ１１９１０４１Ａ２によれば、化粧品の調製のために使用されている。
【０００９】
従って、ＵＶ−線の作用に対してポリマーを安定化するために本発明によって使用すべき、少なくとも１種のＵＶ−吸収剤を含有するポリマー粉末の製造のためには、前記の刊行物及びその中に引用されている文献を参照することができる。殊に、刊行物ＥＰ１０９２４１６Ａ２及びＥＰ１１９１０４１Ａ２が参照され、この際、前者中では、項［０００６］〜［００８４］及び［０１１１］〜［０１３３］、殊に［０１２９］〜［０１３３］に、かつ後者中では、項［０００６］〜［００７７］及び［０１００］〜［０１０２］に記載の態様が重要である。
【００１０】
本発明の範囲内でポリマー粉末が「ＵＶ−吸収剤を含有する」とは、この／これらのＵＶ−吸収剤がポリマーマトリックス中に分子の形又はマイクロ結晶の形で均一に分配されて存在する（これに関しては、例えば刊行物ＷＯ００／１８８４６の３頁、２５〜２９行参照）か又は完全に又は部分的にのみポリマーマトリックスにより包囲されていることと理解すべきである（以後、「ＵＶ−吸収剤」は、ポリマー粉末中に本発明による複数のＵＶ−吸収剤を含有することができる場合でも、単数で使用する）。
【００１１】
従って、前記の意味において、ＵＶ−吸収剤は、ポリマー分散液の製造のために使用される出発モノマー中に（少なくとも部分的に）可溶であることは必ずしも必要ではなく、これは、単に出発モノマーによって湿潤可能であるか又は乳化重合の間にモノマー液滴によって（少なくとも部分的に）包囲されており、好適な粒度分布を有すべきである。
【００１２】
出発モノマーでのＵＶ−吸収剤の湿潤性又は溶解性の改善のためには、置換基の導入によるその化学的変性も必要である。出発モノマーが低極性又は非極性である実際上最も重要な場合には、ＵＶ−吸収剤は、必要に応じて親油性基で、例えば刊行物ＥＰ１０９２４１６Ａ２の項［００１２］〜［００１５］に記載のように化学的に変更することができる。
【００１３】
このポリマー粉末中のＵＶ−吸収剤としては、次のものが使用される：
４−アミノ安息香酸及びその誘導体、殊にそのエステル、例えば（エトキシル化された）４−アミノ安息香酸エチルエステル又は２−エチルヘキシル−４，４−ジメチルアミノ安息香酸；
ベンゾエート及びサリチレート、例えばフェニルサリチレート、４−イソプロピルベンジルサリチレート、４−ｔ−ブチルフェニルサリチレート、オクチルフェニルサリチレート、ベンゾイルレゾルシノール、ビス（４−ｔ−ブチルベンゾイル）レゾルシノール、ジベンゾイルレゾルシノール、２，４−ジ−ｔ−ブチルフェニル−３，５−ジ−ｔ−ブチル−４−ヒドロキシベンゾエート、ヘキサデシル−３，５−ジ−ｔ−ブチル−４−ヒドロキシベンゾエート、オクタデシル−３，５−ジ−ｔ−ブチル−４−ヒドロキシベンゾエート、２−メチル−４，６−ジ−ｔ−ブチルフェニル−３，５−ジ−ｔ−ブチル−４−ヒドロキシベンゾエート；
置換されたアクリレート、例えばエチル−又はイソオクチル−α−シアノ−β，β−ジフェニルアクリレート（主として、２−エチルヘキシル−α−シアノ−β，β−ジフェニルアクリレート）、メチル−α−メトキシカルボニル−β−フェニルアクリレート、メチル−α−メトキシカルボニル−β−（ｐ−メトキシフェニル）アクリレート、メチル−又はブチル−α−シアノ−β−メチル−β−（ｐ−メトキシフェニル）アクリレート、Ｎ−（β−メトキシカルボニル−β−シアノビニル）−２−メチルインドリン、オクチル−ｐ−メトキシシンナメート、イソペンチル−４−メトキシシンナメート、ウロカイン酸及びそれらの塩及びエステル；
２−ヒドロキシベンゾフェノン誘導体、例えば４−ヒドロキシ−、４−メトキシ−、４−オクチルオキシ−、４−デシルオキシ−、４−ドデシルオキシ−、４−ベンジルオキシ−、４，２’，４’−トリヒドロキシ−、２’−ヒドロキシ−４，４’−ジメトキシ−２−ヒドロキシベンゾフェノン並びに４−メトキシ−２−ヒドロキシベンゾフェノン−スルホン酸−ナトリウム塩；
４，４−ジフェニルブタジエン−１，１−ジカルボン酸のエステル、例えばビス（２−エチルヘキシル）エステル；
２−フェニルベンズイミダゾール−４−スルホン酸並びに２−フェニルベンズイミダゾール−５−スルホン酸及びそれらの塩；
ベンズオキサゾールの誘導体；。
【００１４】
ベンズトリアゾール及び２−（２’−ヒドロキシフェニル）ベンズトリアゾールの誘導体、例えば２−（２Ｈ−ベンズトリアゾール−２−イル）−４−メチル−６−（２−メチル−３−（（１，１，３，３−テトラメチル−１−（トリメチルシリルオキシ）ジシロキサニル）−プロピル）−フェノール、２−（２’−ヒドロキシ−５’−メチルフェニル）ベンズトリアゾール、２−（３’，５’−ジ−ｔ−ブチル−２’−ヒドロキシフェニル）ベンズトリアゾール、２−（５’−ｔ−ブチル−２’−ヒドロキシフェニル）ベンズトリアゾール、２−［２’−ヒドロキシ−５’−（１，１，３，３−テトラメチル−ブチル）フェニル］ベンズトリアゾール、２−（３’，５’−ジ−ｔ−ブチル−２’−ヒドロキシ−フェニル）−５−クロロベンズトリアゾール、２−（３’−ｔ−ブチル−２’−ヒドロキシ−５’−メチルフェニル）−５−クロロベンズトリアゾール、２−（３’−ｓ−ブチル−５’−ｔ−ブチル−２’−ヒドロキシフェニル）ベンズトリアゾール、２−（２’−ヒドロキシ−４’−オクチルオキシフェニル）−ベンズトリアゾール、２−（３’，５’−ジ−ｔ−アミル−２’−ヒドロキシフェニル）ベンズトリアゾール、２−［３’，５’−ビス（α，α−ジメチルベンジル）−２’−ヒドロキシフェニル］ベンズトリアゾール、２−［３’−ｔ−ブチル−２’−ヒドロキシ−５’−（２−オクチルオキシカルボニルエチル）フェニル］−５−クロロベンズトリアゾール、２−［３’−ｔ−ブチル−５’−（２−（２−エチルヘキシルオキシ）−カルボニルエチル）−２’−ヒドロキシフェニル］−５−クロロベンズトリアゾール、２［３’−ｔ−ブチル−２’−ヒドロキシ−５’−（２−メトキシカルボニルエチル）フェニル］−５−クロロベンズトリアゾール、２−［３’−ｔ−ブチル−２’−ヒドロキシ−５’−（２−メトキシカルボニルエチル）フェニル］ベンズトリアゾール、２−［３’−ｔ−ブチル−２’−ヒドロキシ−５’−（２−オクチルオキシカルボニルエチル）フェニル］ベンズトリアゾール、２−［３’−ｔ−ブチル−５’−（２−（２−エチルヘキシルオキシ）カルボニルエチル）−２’−ヒドロキシフェニル］ベンズトリアゾール、２−（３’−ドデシル−２’−ヒドロキシ−５’−メチルフェニル）ベンズトリアゾール、２−［３’−ｔ−ブチル−２’−ヒドロキシ−５’−（２−イソオクチルオキシカルボニルエチル）フェニル］−ベンズトリアゾール、２，２’−メチレン−ビス［４−（１，１，３，３−テトラメチルブチル）−６−ベンズトリアゾール−２−イル−フェノール］、２−［３’−ｔ−ブチル−５’−（２−メトキシカルボニルエチル）−２’−ヒドロキシフェニル］−２Ｈ−ベンズトリアゾールとポリエチレングリコール３００との完全エステル化生成物、［Ｒ−ＣＨ２ＣＨ２−ＣＯｏ（ＣＨ２）３−］２（Ｒは、３’−ｔ−ブチル−４−ヒドロキシ−５’−２Ｈ−ベンズトリアゾール−２−イルフェニルである）、２−［２’−ヒドロキシ−３’−（α，α−ジメチルベンジル）−５’−（１，１，３，３，−テトラメチルブチル）フェニル］ベンズトリアゾール、２−［２’−ヒドロキシ−３’−（１，１，３，３−テトラメチルブチル）−５’−（α，α−ジメチルベンジル）フェニル］ベンズトリアゾール；。
【００１５】
ベンジリデンカンファー及びその誘導体、例えばＤＥ−Ａ３８３６６３０に挙げられているもの、例えば３−ベンジリデンカンファー、３（４’−メチルベンジリデン）ｄ−１−カンファー；
α−（２−オキソボルニ−３−イリデン）トルオール−４−スルホン酸及びその塩、Ｎ，Ｎ，Ｎ−トリメチル−４−（２−オキソボルニ−３−イリデンメチル）アニリニウム−メトスルフェート；
ジベンゾイルメタン、例えば４−ｔ−ブチル−４’−メトキシジベンゾイルメタン；
２，４，６−トリアリールトリアジン−化合物、例えば２，４，６−トリス−｛Ｎ−［４−（２−エチルヘキシ−１−イル）オキシカルボニルフェニル］アミノ｝−１，３，５−トリアジン、４，４’−（（６−（（（ｔ−ブチル）アミノカルボニル）フェニルアミノ）−１，３，５−トリアジン−２，４−ジイル）イミノ）ビス（安息香酸−２’−エチルヘキシルエステル）；及び
２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス−（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス−（２，４−ジメチルフェニル）−１，３，５−トリアジン、２−（２−ヒドロキシ−４−トリデシルオキシ−フェニル）−４，６−ビス（２，４−ジメチルフェニル）−１，３，５−トリアジン、２−「４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４（２−ヒドロキシ−３−ドデシルオキシプロポキシ）フェニル］−４，６−ビス−（２，４−ジメチルフェニル）−１，３，５−トリアジン、２−（２−ヒドロキシ−４−ヘキシルオキシフェニル）−４，６−ジフェニル−１，３，５−トリアジン、２−（２−ヒドロキシ−４−メトキシフェニル）４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００１６】
更なる好適なＵＶ−吸収剤は、文献Cosmetic Legislation,Vol. 1, Cosmetic Products, European Commission 1999, 64-66頁に記載されており、これを参照することができる。
【００１７】
そのポリマー粒子が≦５００ｎｍの粒径を有するＵＶ−吸収剤含有ポリマー粉末が有利に使用される。
【００１８】
更に、ポリマーマトリックスの質量に対して０．５〜５０質量％のＵＶ−吸収剤少なくとも１種を含有するようなポリマー粉末を、前記の有利な実施形を考慮しても有利に使用することができることが判明した。
【００１９】
成分（ａ）及び成分（ｂ）〜（ｆ）の成分１種以上を含有する有利な安定剤混合物は、そのポリマー粒子が≦５００ｎｍの粒径を有するポリマー粉末（ａ）少なくとも１種を含有するものである。
【００２０】
他の有利な安定剤混合物は、前記の有利な実施形を考慮しても、その中にポリマーマトリックスの質量に対して０．５〜５０質量％のＵＶ−吸収剤少なくとも１種を含有しているポリマー粉末（ａ）少なくとも１種を含有する。
【００２１】
本発明による安定剤混合物中の可能な成分としての成分（ｂ）は、有利に、次の一般式（ＶＩ）〜（ＸＶ）の化合物の群から選択される有機ホスファイト、有機ホスフィン又は有機ホスホナイト少なくとも１種を含有する：
【００２２】
【化１】
2006507382.tif 000002
【００２３】
【化２】
2006507382.tif 000003
［式中、ｎ’は２、３又は４であり；ｐ’は１又は２であり；ｑ’は２又は３であり；  ｒ’は４〜１２の整数であり；ｙ’は１、２又は３であり；ｚ’は１〜６の整数であり；
Ａ’は、ｎ’が２に等しい場合には、Ｃ２〜Ｃ１８−アルキレン基；酸素原子又は硫黄原子又はＮＲ’４−基を有するＣ２〜Ｃ１２−アルキレン基；一般式：
【００２４】
【化３】
2006507382.tif 000004
の基；一般式：
【００２５】
【化４】
2006507382.tif 000005
の基又はフェニレン基を表し；
ｎ’が３に等しい場合には、基  −Ｃｒ’Ｈ２ｒ’−１−（ここで、ｒ’は前記のものを表す）を表し；
ｎ’が４に等しい場合には、一般式：
【００２６】
【化５】
2006507382.tif 000006
の基を表し；
Ａ”は、ｑ’が２又は３に等しい場合には、ｎ’が２又は３に等しい場合のＡ’と同じものを表し；
Ｂ’は、化学的単結合；基−ＣＨ２−、−ＣＨＲ’４−又は−ＣＲ’１Ｒ’４−；硫黄原子；Ｃ５〜Ｃ７−シクロアルキリデン；３−、４−及び／又は５−位でＣ１〜Ｃ４−アルキル基１〜４個で置換されたシクロへキシリデンを表し；
Ｂ”は、場合によりＮＨ、Ｎ（Ｃ１〜Ｃ２４−アルキル）、Ｐ（Ｃ１〜Ｃ２４−アルキル）、酸素又は硫黄で中断されたＣ１〜Ｃ３０−アルキレン；場合によりＮＨ、Ｎ（Ｃ１〜Ｃ２４−アルキル）、Ｐ（Ｃ１〜Ｃ２４−アルキル）、酸素又は硫黄で中断された単一−又は多不飽和のＣ１〜Ｃ３０−アルキリデン；場合によりＮＨ、Ｎ（Ｃ１〜Ｃ２４−アルキル）、Ｐ（Ｃ１〜Ｃ２４−アルキル）、酸素又は硫黄で中断されたＣ５〜Ｃ７−シクロアルキリデン；場合によりＣ１〜Ｃ２４−アルキル、Ｃ３〜Ｃ１２−シクロアルキル又はＣ１〜Ｃ１８−アルコキシで置換されたＣ６〜Ｃ２４−アリーレン又はＣ５〜Ｃ２４−ヘテロアリーレンを表し；
Ｄ’は、ｐ’が１に等しい場合には、メチル基を表し；ｐ’が２に等しい場合には、基
−ＣＨ２ＯＣＨ２−を表し；
Ｅ’は、ｙ’が１に等しい場合には、Ｃ１〜Ｃ２４−アルキル；基−ＯＲ’１−；又はハロゲンを表し；ｙ’が２に等しい場合には、基−Ｏ−Ａ”−Ｏ−（ここで、Ａ”は、ｎ’が２に等しい場合のＡ’と同じものを表す）；及び
ｙ’が３に等しい場合には、基：Ｒ’４Ｃ（ＣＨ２Ｏ−）３、Ｎ（ＣＨ２ＣＨ２Ｏ−）３を表し；
Ｑ’は、それぞれ酸素原子を介して燐原子に結合している、アルコール又はフェノールのｚ’価の基を表し；
Ｒ’１、Ｒ’２及びＲ’３は、相互に無関係に、水素；基−ＣＯＯＲ’４−又は
−ＣＯＮＲ’４Ｒ’４；酸素原子又は硫黄原子又は基−ＮＲ’４−を含有するＣ１〜Ｃ２４−アルキル；Ｃ７〜Ｃ９−フェニルアルキル；Ｃ３〜Ｃ１２−シクロアルキル；場合によりハロゲンで又は１〜３個のＣ１〜Ｃ２４−アルキル−、Ｃ１〜Ｃ２４−アルコキシ−又はＣ７〜Ｃ９−フェニルアルキル基で置換されたフェニル又はナフチル；又は一般式：
【００２７】
【化６】
2006507382.tif 000007
の基（ここで、ｍ’は３〜６の整数である）を表し；
Ｒ’４は、水素；Ｃ１〜Ｃ２４−アルキル；Ｃ３〜Ｃ１２−シクロアルキル；Ｃ７〜Ｃ９−フェニルアルキルを表し；
Ｒ’５及びＲ’６は、相互に無関係に、水素；Ｃ１〜Ｃ６−アルキル；Ｃ５〜Ｃ６−シクロアルキルを表し；
Ｒ’７及びＲ’８は、ｑ’が２に等しい場合には、相互に無関係に、Ｃ１〜Ｃ４−アルキル又は一緒になったペンタメチレン基；
ｑ’が３に等しい場合には、それぞれメチル基を表し；
Ｒ’１４は、水素；Ｃ１〜Ｃ９−アルキル；シクロヘキシルを表し；
Ｒ’１５は水素；メチル基を表し；
Ｘ’及びＹ’は、化学的単結合；酸素原子を表し；
Ｚ’は、化学的単結合；メチレン基；基−Ｃ（Ｒ’１６）２−；硫黄原子を表し；
Ｒ’１６は、Ｃ１〜Ｃ６−アルキルを表し；
Ｒ’１７及びＲ’１８は、相互に無関係に、水素；場合によりＮＨ、Ｎ（Ｃ１〜Ｃ２４−アルキル）、酸素又は硫黄で中断されたＣ１〜Ｃ２４−アルキル；Ｃ７〜Ｃ９−フェニルアルキル；単一−又は多不飽和のＣ２〜Ｃ２４−アルケニル；Ｃ２〜Ｃ２４−アルキニル；Ｃ２〜Ｃ８−アルコキシアルキル；場合より置換されたＣ３〜Ｃ１２−シクロアルキル；場合により置換されたＣ５〜Ｃ２４−ヘテロアリール；場合により置換されたＣ６〜Ｃ２０−アリール；Ｃ１〜Ｃ３０−アリールアルキル；Ｃ２〜Ｃ２４−アルコキシを表す］。
【００２８】
成分（ｂ）は、一般式（ＶＩ）、（ＶＩＩ）、（Ｘ）及び（ＸＩ）の化合物の群から選択される少なくとも１種の有機ホスファイト、有機ホスフィン又は有機ホスホナイトを含有するのが特に有利であり、これらの式中で、
ｎ’は２に等しく；ｙ’は１、２又は３に等しく；
Ａ’は、Ｃ２〜Ｃ１８−アルキレン基；ｐ−フェニレン−又はｐ−ビフェニレン−基を表し；
Ｅ’は、ｙ’が１に等しい場合には、Ｃ１〜Ｃ１８−アルキル；基−ＯＲ’１；又はフッ素；  ｙ’が２に等しい場合には、ｐ−ビニルフェニレン基；
かつｙ’が３に等しい場合には、基Ｎ（ＣＨ２ＣＨ２Ｏ−）３を表し；
Ｒ’１、Ｒ’２及び  Ｒ’３は、相互に無関係に、Ｃ２〜Ｃ１８−アルキル；Ｃ７〜Ｃ９−フェニルアルキル；シクロヘキシル；場合により１〜３個のＣ１〜Ｃ１８−アルキル基で置換されたフェニルを表し；
Ｒ’１４は、水素；Ｃ１〜Ｃ９−アルキルを表し；
Ｒ’１５は、水素；メチル基を表し；
Ｘ’は、化学的単結合を表し；
Ｙ’は、酸素原子を表し；
Ｚ’は、化学的単結合；基  −Ｃ（Ｒ’１６）２−を表し；
Ｒ’１６は、Ｃ１〜Ｃ４−アルキルを表す。
【００２９】
成分（ｂ）の更なる特別に有利な有機ホスファイト又は有機ホスホナイトは、式中の、
ｎ’は２に等しく；ｙ’は１又は３に等しく；Ａ’はｐ−ビフェニレン基を表し；
Ｅ’は、ｙ’が１に等しい場合には、Ｃ１〜Ｃ１８−アルキル；フッ素；
ｙ’が３に等しい場合には、基Ｎ（ＣＨ２ＣＨ２Ｏ−）３を表し；
Ｒ’１、Ｒ’２及びＲ’３は、相互に無関係に、Ｃ２〜Ｃ１８−アルキル；２〜３個のＣ２〜Ｃ１２−アルキル基によって置換されたフェニルを表し；
Ｒ’１４は、メチル−又はｔ−ブチル基を表し；  Ｒ’１５は、水素を表し；
Ｘ’は、化学的単結合を表し；Ｙ’は、酸素原子を表し；Ｚ’は、化学的単結合、メチレン基、基−ＣＨ（ＣＨ３）−を表す、一般式（ＶＩ）、（ＶＩＩ）、（Ｘ）及び（ＸＩ）の化合物の群から選択される。
【００３０】
成分（ｂ）の更なる特に有利な有機ホスファイトは、一般式（ＸＶＩ）：
【００３１】
【化７】
2006507382.tif 000008
［式中、Ｒ”１及びＲ”２は、相互に無関係に、水素；Ｃ１〜Ｃ８−アルキル；シクロヘキシル；フェニルを表し、Ｒ”３及びＲ”４は、相互に無関係に、水素；Ｃ１〜Ｃ４−アルキルを表す］のものである。
【００３２】
成分（ｂ）のホスファイト及びホスホナイトの例は、次のものである：
トリフェニルホスファイト、ジフェニルアルキルホスファイト、フェニルジアルキルホスファイト、トリス（ノニルフェニル）ホスファイト（Alkanox（Ｒ）TNPPなる商品名で市場で入手可能；Great Lakes Chemical Corp.）、トリラウリルホスファイト、トリオクタデシルホスファイト、ジステアリル−ペンタエリストールジホスファイト、トリス（２，４−ジ−ｔ−ブチルフェニル）ホスファイト（Alkanox（Ｒ）240なる商品名で市場で入手可能；Great Lakes Chemical Corp.）、ジイソデシルペンタエリスリトールジホスファイト、ビス（２，４−ジ−ｔ−ブチルフェニル）ペンタエリスリトールジホスファイト（Alkanox（Ｒ）P24なる商品名で市場で入手可能；Great Lakes Chemical Corp.）、ビス（２，６−ジ−ｔ−ブチル−４−メチルフェニル）ペンタエリスリトールジホスファイト、ビス（２，４−ジ−ｔ−ブチル−６−メチルフェニル）ペンタスリトールジホスファイト、ビス［２，４，６−トリス（ｔ−ブチル）フェニル］ペンタエリスリトールジホスファイト、トリスステアリールソルビトールホスファイト、テトラキス（２，４−ジ−ｔ−ブチルフェニル）−４，４’−ジフェニレンジホスホナイト（Alkanox（Ｒ）24-44なる商品名で市場で入手可能；Great Lakes Chemical Corp.）、６−イソオクチルオキシ−２，４，８，１０−テトラ−ｔ−ブチル−１２Ｈ−ジベンゾ−［ｄ，ｇ］−１，３，２−ジオキサホスホシン、６−フルオロ−２，４，８，１０−テトラ−ｔ−ブチル−１２−メチルジベンゾ［ｄ，ｇ］−１，３，２−ジオキサホスホシン、ビス（２，４−ジ−ｔ−ブチル−６−メチルフェニル）メチルホスファイト、ビス（２，４−ジ−ｔ−ブチル−６−メチルフェニル）エチルホスファイト（Irgafos（Ｒ）38なる商品名で市場で入手可能；Ciba Specialty Chemicals)、ビス（２，４−ジクミルフェニル）ペンタエリスリトールジホスファイト、２，２’，２”−ニトリロ［トリエチル−トリス（３，３’，５，５’−テトラ−ｔ−ブチル−１，１’−ビフェニル−２，２’−ジイル）−ホスファイト、２−エチルヘキシル−（３，３’，５，５’−テトラ−ｔ−ブチル−１，１’−ビフェニル−２，２’−ジイル）ホスファイト。
【００３３】
ここで、殊に次のものを挙げることができる：トリス（２，４−ジ−ｔ−ブチルフェニル）ホスファイト、トリス（ノニルフェニル）ホスファイト、６−フルオロ−２，４，８，１０−テトラ−ｔ−ブチル−１２−メチルジベンゾ［ｄ，ｇ］−１，３，２−ジオキサホスホシン、６−イソオクチルオキシ−２，４，８，１０−テトラ−ｔ−ブチル−１２Ｈ−ジベンゾ−［ｄ，ｇ］−１，３，２−ジオキサホスホシン、ビス（２，４−ジ−ｔ−ブチルフェニル）ペンタエリスリトールジホスファイト、ビス（２，４−ジ−ｔ−ブチル−４−メチルフェニル）ペンタエリスリトールジホスファイト、ビス（２，４−ジ−ｔ−ブチル−６−メチルフェニル）エチルホスファイト、ビス（２，４−ジクミルフェニル）ペンタエリスリトールジホスファイト、テトラキス（２，４−ジ−ｔ−ブチルフェニル）−４，４’−ジフェニレンジホスホナイト、式（ＸＶＩＩ）：
【００３４】
【化８】
2006507382.tif 000009
のトリホスファイト及び式（ＸＶＩＩＩ）：
【００３５】
【化９】
2006507382.tif 000010
のジホスファイト。
【００３６】
ここで、殊に可能な成分（ｂ）として、有機ホスファイト及びホスホナイト：トリス（ノニルフェニル）ホスファイト、トリス（２，４−ジ−ｔ−ブチルフェニル）ホスファイト、ビス（２，４−ジ−ｔ−ブチル−６−メチルフェニル）エチルホスファイト、テトラキス（２，４−ジ−ｔ−ブチルフェニル）−４，４’−ジフェニレンジホスホナイト及びビス（２，４−ジクミルフェニル）ペンタエリスリトールジホスファイトが強調できる。
【００３７】
成分（ｂ）の前記有機ホスファイト及びホスホナイトは、自体公知の化合物であり、これらの多くは市場で入手可能である。
【００３８】
本発明による安定剤混合物の可能な成分（ｃ）としての立体障害フェノールは、特に一般式（ＸＩＶ）に従う：
【００３９】
【化１０】
2006507382.tif 000011
［式中、Ｒ１’はＣ１〜Ｃ４−アルキルを表し；  ｎ”は数１、２、３又は４であり；
Ｘ”はメチレン基；又は一般式（ＸＸ）又は（ＸＸＩ）：
【００４０】
【化１１】
2006507382.tif 000012
（ここで、Ｙ”は酸素原子又は基−ＮＨ−を表す）の基を表し；この際、
Ｘ”は、
ｎ”が１に等しい場合には、一般式（ＸＸ）の基（ここで、Ｙ”はＲ２’に結合しており、Ｒ２’はＣ１〜Ｃ２５−アルキルを表す）を表し；
ｎ”が２に等しい場合には、一般式（ＸＸ）の基（ここで、Ｙ”はＲ２’に結合しており、Ｒ２’はＣ２〜Ｃ１２−アルキレン基、１個以上の酸素原子又は硫黄原子を含有するＣ４〜Ｃ１２−アルキレン基を表し、Ｙ”が基−ＮＨ−である場合には、Ｒ２’は化学的単結合を表す）を表し；
ｎ”が３に等しい場合には、メチレン基；一般式（ＸＸＩ）の基（ここで、エチレン基はＲ２’に結合しており、Ｒ２’は一般式（ＸＸＩＩ）の基：
【００４１】
【化１２】
2006507382.tif 000013
に一致する）を表し；
ｎ”が４に等しい場合には、一般式（ＸＸ）の基（ここで、Ｙ”はＲ２に結合しており、Ｒ２’はＣ４〜Ｃ１０−アルカンテトライル基に一致する）を表す］。
【００４２】
線状の及び分枝したＣ１〜Ｃ２５−アルキル基の例は、次のものである：
メチル、エチル、プロピル、イソプロピル、ブチル、イソブチル、ｓ−ブチル、ｔ−ブチル、２−エチルブチル、ペンチル、１−メチルペンチル、イソペンチル、ネオペンチル、ｔ−ペンチル、ヘキシル、１，３−ジメチルブチル、２−メチルペンチル、ヘプチル、イソヘプチル、１−メチルヘキシル、１−エチルペンチル、オクチル、２−エチルヘキシル、イソオクチル、１，１，３，３−テトラメチルブチル、１−メチルヘプチル、３−メチルヘプチル、ノニル、イソノニル、１，１，３，３−テトラメチルペンチル、デシル、１，１，３−トリメチルヘキシル、イソデシル、ウンデシル、ドデシル、１−メチルウンデシル、１，１，３，３，５，５−ヘキサメチルヘキシル、トリデシル、イソトリデシル、テトラデシル、ペンタデシル、ヘキサデシル、ヘプタデシル、オクタデシル、ノナデシル、エイコシル及びドエイコシル（前記の名称イソオクチル、イソノニル、イソデシル及びイソトリデシルは、俗称であり、オキソ合成により得られるアルコールに由来する−これに関しては、Ullmanns Encykloepaedie der technischen Chemie, 4. Auflage, Band 7,  215-217頁並びにBand 11, 435 − 436頁参照）。
【００４３】
Ｒ１’がメチル基又はｔ−ブチル基であるのが有利である。
【００４４】
ｎ”が１に等しい場合には、Ｒ２’はＣ１〜Ｃ２０−アルキル−、殊にＣ４〜Ｃ１８−アルキル基であるのが有利である。特にＲ２’がＣ９〜Ｃ１８−アルキル−、特にＣ１４〜Ｃ１８−アルキル基、例えばオクタデシルであるのが重要である。
【００４５】
ｎ”が２に等しい場合には、Ｒ２’は、通常はＣ２〜Ｃ２０−アルキレン−、特にＣ２〜Ｃ８−アルキレン基に一致する。殊に、Ｒ２’は、Ｃ４〜Ｃ８−アルキレン−、特に好ましくはＣ４〜Ｃ６−アルキレン基、例えばヘキサメチレンに一致する。ここで、アルキレン基は、場合によりなお１個以上の酸素−又は硫黄原子を含有することができる。
【００４６】
線状の又は分枝したＣ２〜Ｃ１２−アルキレン基の例は、エチレン、プロピレン、テトラメチレン、ペンタメチレン、ヘキサメチレン、ヘプタメチレン、オクタメチレン、デカメチレン及びドデカメチレンである。
【００４７】
１個以上の酸素−又は硫黄原子を含有するＣ４〜Ｃ１２−アルキレン基の例は、
−ＣＨ２−Ｏ−ＣＨ２ＣＨ２−ＯＣＨ２−、−ＣＨ２−（Ｏ−ＣＨ２ＣＨ２）２−Ｏ−ＣＨ２−、−ＣＨ２−（Ｏ−ＣＨ２ＣＨ２）３−Ｏ−ＣＨ２−、−ＣＨ２−（Ｏ−ＣＨ２ＣＨ２）４−Ｏ−ＣＨ２−及び殊に−ＣＨ２ＣＨ２−Ｏ−ＣＨ２ＣＨ２−Ｏ−ＣＨ２ＣＨ２−及び−ＣＨ２ＣＨ２−Ｓ−ＣＨ２ＣＨ２−である。
【００４８】
ｎ”が４に等しい場合のＲ２’のＣ４〜Ｃ１０−アルカンテトライル基の例は、次のもの：
【００４９】
【化１３】
2006507382.tif 000014
であり；ここで、ペンタエリスリトール基が有利である。
【００５０】
前記の有利性によれば、可能な成分（ｃ）としての立体障害フェノールは、一般式（ＸＩＸ）中のｎ”が１に等しい場合で、Ｒ２’がＣ１〜Ｃ２０−アルキル基を表すものである。
【００５１】
前記の有利性によれば、可能な成分（ｃ）としての有利な立体障害フェノールは、更に、一般式（ＸＩＸ）中のｎ”が２に等しい場合で、基Ｒ２’が、Ｃ２〜Ｃ６−アルキレン基、１個以上の酸素−又は硫黄原子を含有するＣ４〜Ｃ８−アルキレン基を表すか、又はＹ”が基−ＮＨ−を表す場合には、化学的単結合を表すものである。
【００５２】
更に、可能な成分（ｃ）としての有利な立体障害フェノールは、一般式（ＸＩＸ）中のｎ”が４に等しい場合で、基Ｒ２’が先に例示されたＣ４〜Ｃ６−アルカンテトライル基を表すものでもある。
【００５３】
本発明の安定剤混合物中の可能な成分（ｃ）としての有利な立体障害フェノールは、更に、一般式（ＸＩＸ）中のＲ１’がメチル−又はｔ−ブチル基に一致し、ｎ”が１、２又は４の値であり、Ｘ”が基（ＸＸ）に一致し、Ｙ”が酸素原子又は基−ＮＨ−に一致し、この際、ｎ”が１に等しい場合には、Ｒ２’はＣ１４〜Ｃ１８−アルキル基を表し、
ｎ”が２に等しい場合には、Ｒ２’はＣ４〜Ｃ６−アルキレン−又は１個以上の酸素−又は硫黄原子を含有するＣ４〜Ｃ６−アルキレン基を表し、
ｎ”が４に等しい場合には、Ｒ２’はＣ４〜Ｃ６−アルカンテトライル基を表すものも有利である。
【００５４】
可能な成分（ｃ）としては、一般式（ＸＩＸ）に一致し、次に記載の群に属している立体障害フェノールが重要である：Ｎ，Ｎ’−ヘキサメチレンビス［３−（３，５−ジ−ｔ−ブチル−４−ヒドロキシフェニル）プロピオンアミド］（Lowinox（Ｒ）HD-98なる商品名で市販されている；Great Lakes Chemical Corp.)、オクタデシル−３−（３’，５’−ジ−ｔ−ブチル−４’−ヒドロキシフェニル）プロピオネート（AnoxＴＭPP18なる商品名で市販されている；Great Lakes Chemical Corp.)、テトラキスメチレン−（３，５−ジ−ｔ−ブチル−４−ヒドロキシ−ヒドロシンナメート）メタン（AnoxＴＭ20なる商品名で市販されている；Great Lakes Chemical Corp.)、トリエチレングリコールビス［３−（３−ｔ−ブチル−４−ヒドロキシ−５−メチルフェニル）プロピオネート（Lowinox（Ｒ）GP-45なる商品名で市販されている；Great Lakes Chemical Corp.)、２，２’−チオジエチレンビス［３（３，５−ジ−ｔ−ブチル−４−ヒドロキシフェニル）プロピオネート］（AnoxＴＭ70なる商品名で市販されている；Great Lakes Chemical Corp.)、１，３，５−トリス（３，５−ジ−ｔ−ブチル−４−ヒドロキシベンジル）イソシアヌレート（AnoxＴＭIC-14なる商品名で市販されている；Great Lakes Chemical Corp.)、式：
【００５５】
【化１４】
2006507382.tif 000015
の化合物（Irganox（Ｒ）２59なる商品名で市販されている；Ciba Specialty Chemicals)、式：
【００５６】
【化１５】
2006507382.tif 000016
の化合物（Irganox（Ｒ）3125なる商品名で市販されている；Ciba Specialty Chemicals)。
【００５７】
本発明による安定剤混合物の可能な成分（ｃ）としての更なる有利な立体障害フェノールは、一般式（Ｉ’）又は（Ｉ’ａ）の立体障害フェノール基：
【００５８】
【化１６】
2006507382.tif 000017
（ここで、変数Ｒ’１及びＲ’２は相互に無関係に既に記載のものを表す）を有するものである。
【００５９】
ここで、殊に、一般式（ＩＩ’）及び（ＩＩ’ａ）：
【００６０】
【化１７】
2006507382.tif 000018
の化合物が重要である。式（ＩＩ’）及び（ＩＩ’ａ）の化合物及び式（Ｉ’）及び（Ｉ’ａ）の基を有する化合物は、刊行物ＥＰ１６２５２３Ａ２及びＥＰ１８２４１５Ａ２に記載されており、これらを参照でき。前記の化合物は、加水分解可能なシリル基に基づき、複合の、かつ高粘稠性の加水分解−及び／又は縮合生成物を提供することができる。
【００６１】
前記のシリル基含有化合物の例は、以下の一般式（ＩＩ”）：
【００６２】
【化１８】
2006507382.tif 000019
で示される。
【００６３】
この「化合物」は、線状オリゴマー（式中、Ｒ１はヒドロキシであり、Ｒ２は水素である）及び環状オリゴマー（式中、Ｒ１及びＲ２はそれぞれ化学的単結合である）から成り、平均分子量３９００ｇ／モルを有する混合物から成っている。
【００６４】
既に記載のように、可能な成分（ｃ）としての立体障害フェノールは公知であり、いくつかの場合には市場でも入手できる。更に、これらの更なる化合物は、例えば刊行物ＵＳ３３３０８５９、ＵＳ３９６０９２８、ＥＰ１６２５２３Ａ２及びＥＰ１８２４１５Ａ２に相応して製造することもできる。
【００６５】
本発明の安定剤組成物中には、可能な成分（ｄ）として立体障害アミンを含有することができる。この化合物中には、一般式（ＸＸＩＩＩ）又は（ＸＸＩＶ）：
【００６６】
【化１９】
2006507382.tif 000020
［式中、Ｇは水素；メチル基を表し；Ｇ１及びＧ２は相互に無関係に、水素；メチル基を表すか又は一緒になって酸素原子を表す］の基少なくとも１個が含有されている。
【００６７】
本発明による安定剤混合物中の可能な成分（ｄ）としては、後に記載の化合物の群（ａ’）〜（ｈ’）から選択され、かつ少なくとも前記の一般式（ＸＸＩＩＩ）又は（ＸＸＩＶ）の基を提供する、立体障害アミンがこれに該当する。
【００６８】
群（ａ’）：  一般式（ＸＸＶ）の化合物：
【００６９】
【化２０】
2006507382.tif 000021
［式中、ｎは１〜４の整数であり；Ｇ及びＧ１は相互に無関係に、水素又はメチル基を表し、
Ｇ１１は、水素、酸素（従ってＮ−Ｇ１１はニトロキシル基を形成する）、ヒドロキシ、基ＮＯ（ニトロソ基）、基−ＣＨ２ＣＮ、Ｃ１〜Ｃ１８−アルキル、Ｃ３〜Ｃ８−アルケニル、Ｃ３〜Ｃ８−アルキニル、Ｃ７〜Ｃ１２−アリールアルキル、Ｃ１〜Ｃ８−アルコキシ、Ｃ５〜Ｃ８−シクロアルコキシ、Ｃ７〜Ｃ９−フェニルアルコキシ、Ｃ１〜Ｃ８−アルカノイル、Ｃ３〜Ｃ５−アルケノイル、Ｃ１〜Ｃ１８−アルカノイルオキシ、ベンジルオキシ、グリシジル；基−ＣＨ２ＣＨ（ＯＨ）−Ｚ（ここで、Ｚは水素、メチル又はフェニルを表す；有利に水素、Ｃ１〜Ｃ４−アルキル、アリル、ベンジル、アセチル又はアクリロイルを表し；
Ｇ１２は、ｎが１に等しい場合には、水素、Ｃ１〜Ｃ１８−アルキル（これは場合により１個以上の酸素原子を含有する）、シアノエチル、ベンジル、グリシジル、脂肪族不飽和の又は芳香族、環状脂肪族又は芳香脂肪族カルボン酸、カルバミド酸又は燐含有酸の１価の基又は１価のシリル基、有利には炭素原子２〜１８を有する脂肪族カルボン酸、炭素原子７〜１５を有する環状脂肪族カルボン酸、炭素原子３〜５を有するα，β−不飽和カルボン酸、炭素原子７〜１５を有する芳香族カルボン酸の基（ここで、これらのカルボン酸は、場合により脂肪族、環状脂肪族又は芳香族部分中で１〜３個の基−ＣＯＯＺ１２によって置換されており、Ｚ１２は水素、Ｃ１〜Ｃ２０−アルキル、Ｃ３〜Ｃ１２−アルケニル、Ｃ５〜Ｃ７−シクロアルキル、フェニル又はベンジルを表す）を表し；
ｎが２に等しい場合には、Ｃ２〜Ｃ１２−アルキレン、Ｃ４〜Ｃ１２−アルケニレン、キシリレン基、脂肪族、環状脂肪族、芳香脂肪族又は芳香族ジカルボン酸、ジカルバミド酸又は燐含有酸の２価の基又は２価のシリル基、有利に炭素原子２〜３６を有する脂肪族ジカルボン酸、炭素原子８〜１４を有する環状脂肪族又は芳香族ジカルボン酸、炭素原子８〜１４を有する脂肪族、環状脂肪族又は芳香族ジカルバミド酸の基（この際、これらのカルボン酸は、場合により脂肪族、環状脂肪族又は芳香族部分中で１又は２個の基−ＣＯＯＺ１２で置換されており、Ｚ１２は先に記載のものを表す）を表し；
ｎが３に等しい場合には、脂肪族、環状脂肪族又は芳香族トリカルボン酸（この際、これらカルボン酸は、場合により脂肪族、環状脂肪族又は芳香族部分中で基−ＣＯＯＺ１２で置換されており、Ｚ１２は先に記載のものを表す）、芳香族トリカルバミド酸、燐含有酸の３価の基又は３価のシリル基を表し；かつ
ｎが４に等しい場合には、脂肪族、環状脂肪族又は芳香族テトラカルボン酸の４価の基を表す］。
【００７０】
Ｃ１〜Ｃ１２−アルキル基の例は、メチル、エチル、ｎ−プロピル、ｎ−ブチル、ｓ−ブチル、ｔ−ブチル、ｎ−ヘキシル、ｎ−オクチル、２−エチルヘキシル、ｎ−ノニル、ｎ−デシル、ｎ−ウンデシル及びｎ−ドデシルである。
【００７１】
Ｇ１１及びＧ１２のＣ１〜Ｃ１８−アルキル基の例は、既に記載の基に補足して、ｎ−トリデシル、ｎ−テトラデシル、ｎ−ヘキサデシル及びｎ−オクタデシルである。
【００７２】
Ｇ１１のＣ３〜Ｃ８−アルケニル基の例は、１−プロペニル、アリル、メタリル、２−ブテニル、２−ペンテニル、２−ヘキセニル、２−オクテニル及び４−ｔ−ブチル−２−ブテニルである。
【００７３】
Ｇ１１のＣ３〜Ｃ８−アルキニル基としては、好ましくはプロパルギルがこれに該当する。
【００７４】
Ｇ１１のＣ７〜Ｃ１２−アリールアルキル基としては、殊にフェニルエチル、好ましくはベンジルがこれに該当する。
【００７５】
Ｇ１１のＣ１〜Ｃ８−アルカノイル基の例は、ホルミル、プロピオニル、ブチリル、オクタノイル、殊にアセチルであり、Ｃ３〜Ｃ５−アルカノイル基の場合にはアクリロイルが有利である。
【００７６】
Ｇ１２の１価のカルボン酸基の例は、酢酸、カプロン酸（ヘキサン酸）、ステアリン酸（オクタデカン酸）、アクリル酸、メタクリル酸、安息香酸及びβ−（３，５−ジ−ｔ−ブチル−４−ヒドロキシフェニル）プロピオン酸に由来する。
【００７７】
Ｇ１２の１価のシリル基の例は、一般式−（ＣｊＨ２ｊ）−Ｓｉ（Ｚ’）２Ｚ”（ここで、ｊは２〜５の整数であり、Ｚ’及びＺ”は相互に無関係に、Ｃ１〜Ｃ４−アルキル又はＣ１〜Ｃ４−アルコキシル基を表す）の基である。
【００７８】
Ｇ１２の２価のジカルボン酸基の例は、マロン酸、コハク酸、グルタール酸、アジピン酸、スベリン酸（コルク酸、オクタンジ酸）、セバシン酸、マレイン酸、イタコン酸（メチレンコハク酸）、フタル酸、ジブチルマロン酸、ジベンジルマロン酸、ブチル（３，５−ジ−ｔ−ブチル−４−ヒドロキシベンジル）マロン酸及びビシクロヘプテンジカルボン酸に由来する。
【００７９】
Ｇ１２の３価のトリカルボン酸基の例は、トリメリト酸、クエン酸及びニトリロトリ酢酸に由来する。
【００８０】
Ｇ１２の４価のテトラカルボン酸残基の例は、ブタン−１，２，３，４−テトラカルボン酸及びピロメリト酸（１，２，４，５−ベンゾールテトラカルボン酸）に由来する。
【００８１】
Ｇ１２の２価のジカルバミド酸基の例は、ヘキサメチレンジカルバミド酸及び２，４−トルオールジカルバミド酸に由来する。
【００８２】
式中のＧが水素であり、Ｇ１１が水素又はメチルであり、Ｇ１２が炭素原子４〜１２を有する脂肪族ジカルボン酸のジアシル基であり、ｎが２である、一般式（ＸＸＶ）の化合物が有利である。
【００８３】
一般式（ＸＸＶ）のポリアルキルピペリジンの例は、殊に次のものである：
１）  ４−ヒドロキシ−２，２，６，６−テトラメチルピペリジン、
２）  １−アリル−４−ヒドロキシ−２，２，６，６−テトラメチルピペリジン、
３）  １−ベンジル−４−ヒドロキシ−２，２，６，６−テトラメチルピペリジン、
４）  １−（４−ｔ−ブチル−２−ブテニル）−４−ヒドロキシ−２，２，６，６−テトラメチルピペリジン、
５）  ４−ステアリ−ルオキシ−２，２，６，６−テトラメチルピペリジン、
６）  １−エチル−４−サリチロイルオキシ−２，２，６，６−テトラメチルピペリジン、
７）  ４−メタクリロイルオキシ−１，２，２，６，６−ペンタメチルピペリジン、
８）  １，２，２，６，６−ペンタメチルピペリジン−４−イル−β−（３，５−ジ−ｔ−ブチル−４−ヒドロキシフェニル）プロピオネート、
９）  ビス（１−ベンジル−２，２，６，６−テトラメチルピペリジン−４−イル）マレエート、
１０）  ビス（２，２，６，６−テトラメチルピペリジン−４−イル）スクシネート、
１１）  ビス（２，２，６，６−テトラメチルピペリジン−４−イル）グルタレート、
１２）  ビス（２，２，６，６−テトラメチルピペリジン−４−イル）アジペート、
１３）  ビス（２，２，６，６−テトラメチルピペリジン−４−イル）セバケート、
１４）  ビス（１，２，２，６，６−ペンタメチルピペリジン−４−イル）セバケート、
１５）  ビス（１，２，３，６−テトラメチル−２，６−ジエチルピペリジン−４−イル）セバケート、
１６）  ビス（１−アリル−２，２，６，６−テトラメチルピペリジン−４−イル）フタレート、
１７）  １−ヒドロキシ−４−β−シアノエチルオキシ−２，２，６，６−テトラメチルピペリジン、
１８）  １−アセチル−２，２，６，６−テトラメチルピペリジン−４−イル−アセテート、
１９）  トリス（２，２，６，６−テトラメチルピペリジン−４−イル）トリメリテート、
２０）  １−アクリロイル−４−ベンジルオキシ−２，２，６，６−テトラメチルピペリジン、
２１）  ビス（２，２，６，６−テトラメチルピペリジン−４−イル）ジエチルマロネート、
２２）  ビス（１，２，２，６，６−ペンタメチルピペリジン−４−イル）ジブチルマロネート、
２３）  ビス（１，２，２，６，６−ペンタメチルピペリジン−４−イル）−ｎ−ブチル−（３，５−ジ−ｔ−ブチル−４−ヒドロキシベンジル）マロネート、
２４）  ビス（１−オクチルオキシ−２，２，６，６−テトラメチルピペリジン−４−イル）セバケート、
２５）  ビス（１−シクロヘキシルオキシ−２，２，６，６−テトラメチルピペリジン−４−イル）セバケート、
２６）  ヘキサン−１’，６’−ビス（４−カルバモイルオキシ−１−ｎ−ブチル−２，２，６，６−テトラメチルピペリジン）、
２７）  トルオール−２’，４’−ビス（４−カルバモイルオキシ−１−ｎ−プロピル−２，２，６，６−テトラメチルピペリジン）、
２８）  ジメチル−ビス（２，２，６，６−テトラメチルピペリジン−４−オキシ）シラン、
２９）  フェニル−トリス（２，２，６，６−テトラメチルピペリジン−４−オキシ）シラン、
３０）  トリス（１−プロピル−２，２，６，６−テトラメチルピペリジン−４−イル）ホスファイト、
３１）  トリス（１−プロピル−２，２，６，６−テトラメチルピペリジン−４−イル）ホスフェート、
３２）  ビス（１，２，２，６，６−ペンタメチルピペリジン−４−イル）フェニルホスホネート、
３３）  ４−ヒドロキシ−１，２，２，６，６−ペンタメチルピペリジン、
３４）  ４−ヒドロキシ−Ｎ−ヒドロキシエチル−２，２，６，６−テトラメチルピペリジン、
３５）  ４−ヒドロキシ−Ｎ−（２−ヒドロキシプロピル）−２，２，６，６−テトラメチルピペリジン、
３６）  １−グリシジル−４−ヒドロキシ−２，２，６，６−テトラメチルピペリジン、
３７）  ４−ベンゾイル−２，２，６，６−テトラメチルピペリジン、
３８）  ビス（１，２，２，６，６−ペンタメチルピペリジニル）−２−ｎ−ブチル−２−（２−ヒドロキシ−３，５−ジ−ｔ−ブチルベンジル）マロネート、
３９）  ビス（１−オクチルオキシ−２，２，６，６−テトラメチルピペリジニル）スクシネート。
【００８４】
群（ｂ’）：  一般式（ＸＸＶＩ）の化合物：
【００８５】
【化２１】
2006507382.tif 000022
［式中、ｎは１又は２であり、Ｇ、Ｇ１及びＧ１１は、群（ａ’）に記載と同じものを表し、Ｇ１３は、水素、Ｃ１〜Ｃ１２−アルキル、Ｃ２〜Ｃ５−ヒドロキシアルキル、Ｃ５〜Ｃ７−シクロアルキル、Ｃ７〜Ｃ８−アリールアルキル、ホルミル、Ｃ２〜Ｃ１８−アルカノイル、Ｃ３〜Ｃ５−アルケノイル、ベンゾイル又は一般式：
【００８６】
【化２２】
2006507382.tif 000023
の基を表し、
Ｇ１４は、ｎが１に等しい場合には、水素、Ｃ１〜Ｃ１５−アルキル、Ｃ３〜Ｃ８−アルケニル、Ｃ５〜Ｃ７−シクロアルキル基、ヒドロキシ、シアノ、アルコキシカルボニル又はカルバミドで置換されたＣ１〜Ｃ４−アルキル、グリシジル、式−ＣＨ２−ＣＨ（ＯＨ）Ｚ又は式−ＣＯＮＨ−Ｚの基（ここで、Ｚは水素、メチル又はフェニルである）を表し、Ｇ１３がアルカノイルを表さない場合には、アルケノイル又はベンゾイル基を表すか、又はＧ１３とＧ１４は一緒になって脂肪族、環状脂肪族又は芳香族１，３−ジカルボン酸の２価の基を表し；
ｎが２に等しい場合には、Ｃ２〜Ｃ１２−アルキレン、Ｃ６〜Ｃ１２−アリーレン、キシリレン基、式−ＣＨ２−ＣＨ（ＯＨ）−ＣＨ２−の基又は式−ＣＨ２−ＣＨ（ＯＨ）−ＣＨ２−Ｏ−Ｄ−Ｏ（ここで、ＤはＣ２〜Ｃ１０−アルキレン、Ｃ６〜Ｃ１０−アリーレン又はＣ６〜Ｃ１２−シクロアルキレンを表す）の基；１−オキソ−（Ｃ２〜Ｃ１２）−アルキレン基、脂肪族、環状脂肪族又は芳香族ジカルボン酸又はジカルバミド酸の２価の基又は−ＣＯ−を表すか；又はＧ１３とＧ１４が二つのピペリジニル基の各々の４−窒素原子のところで一緒になって、式：
【００８７】
【化２３】
2006507382.tif 000024
の基を形成している］。
【００８８】
可能なＣ１〜Ｃ１２−アルキル−又はＣ１〜Ｃ１８−アルキル基は、既に群（ａ’）に例示記載されている。
【００８９】
Ｃ５〜Ｃ７−シクロアルキルとしては、有利にシクロヘキシルがこれに該当する。
【００９０】
Ｇ１３のアリールアルキルとしては、フェニルエチル、有利にベンジルがこれに該当する。
【００９１】
Ｇ１３のＣ２〜Ｃ５−ヒドロキシアルキルとしては、例えば２−ヒドロキシエチル及び２−ヒドロキシプロピルがこれに該当する。
【００９２】
Ｇ１３のＣ２〜Ｃ１８−アルカノイルの例は、プロピオニル、ブチリル、オクタノイル、ドデカノイル、ヘキサデカノイル及びオクタデカノイルである。殊にアセチルを挙げることができ、Ｇ１３がＣ３〜Ｃ５−アルカノイルを表す場合にはアクリロイルが有利である。
【００９３】
Ｇ１４のＣ２〜Ｃ８−アルケニルの例は、アリル、メタリル、２−ブテニル、２−ペンテニル、２−ヘキセニル及び２−オクテニルである。
【００９４】
ヒドロキシ、シアノ、アルコキシカルボニル又はカルバミドにより置換されているＣ１〜Ｃ４−アルキルの例は、２−ヒドロキシエチル、２−ヒドロキシプロピル、２−シアノエチル、メトキシカルボニルメチル、２−エトキシカルボニルエチル、２−アミノカルボニルプロピル及び２−（ジメチルアミノカルボニル）エチルである。
【００９５】
Ｃ２〜Ｃ１２−アルキレンの例は、エチレン、プロピレン、２，２−ジメチルプロピレン、テトラメチレン、ヘキサメチレン、オクタメチレン、デカメチレン及びドデカメチレンである。
【００９６】
Ｃ６〜Ｃ１５−アリーレンの例は、ｏ−、ｍ−又はｐ−フェニレン、１，４−ナフチレン及び４，４’−ジフェニレンである。  
Ｃ６〜Ｃ１２−シクロアルキレンとしては、殊にシクロへキシレンがこれに該当する。
【００９７】
一般式（ＸＸＶＩ）の有利な化合物は、式中のｎは１又は２に等しく、Ｇは水素を表し、Ｇ１１は水素又はメチルを表し、Ｇ１３は、水素、ホルミル、Ｃ１〜Ｃ１２−アルキル又は式：
【００９８】
【化２４】
2006507382.tif 000025
の基を表し、
Ｇ１４は、ｎが１に等しい場合には、水素又はＣ１〜Ｃ１２−アルキルを表し、
ｎが２に等しい場合には、Ｃ２〜Ｃ８−アルキレン又は１−オキソ−（Ｃ２〜Ｃ８）−アルキレン基を表すものである。
【００９９】
一般式（ＸＸＶＩ）のポリアルキルピペリジンの例は、殊に次のものである：
１）  Ｎ，Ｎ’−ビス（２，２，６，６−テトラメチルピペリジン−４−イル）ヘキサメチレン−１，６−ジアミン、
２）  Ｎ，Ｎ’−ビス（２，２，６，６−テトラメチルピペリジン−４−イル）ヘキサメチレン−１，６−ジアセタミド、
３）  ビス（２，２，６，６−テトラメチルピペリジン−４−イル）アミン、
４）  ４−ベンゾイルアミノ−２，２，６，６−テトラメチルピペリジン、
５）  Ｎ，Ｎ’−ビス（２，２，６，６−テトラメチルピペリジン−４−イル）−Ｎ，Ｎ’−ジ−ブチルアジパミド、
６）  Ｎ，Ｎ’−ビス（２，２，６，６−テトラメチルピペリジン−４−イル）−Ｎ，Ｎ’−ジ−シクロヘキシル−２−ヒドロキシプロピレン−１，３−ジアミン、
７）  Ｎ，Ｎ’−ビス（２，２，６，６−テトラメチルピペリジン−４−イル）−ｐ−キシリレンジアミン、
８）  Ｎ，Ｎ’−ビス（２，２，６，６−テトラメチルピペリジン−４−イル）スクシンアミド、
９）  ビス（２，２，６，６−テトラメチルピペリジン−４−イル）−Ｎ−（２，２，６，６−テトラメチルピペリジン−４−イル）−β−アミノジプロピオネート、
１０）  式：
【０１００】
【化２５】
2006507382.tif 000026
の化合物、
１１）  ４−［ビス（２−ヒドロキシエチル）アミノ］−１，２，２，６，６−ペンタメチルピペリジン、
１２）  ４−（３−メチル−４−ヒドロキシ−５−ｔ−ブチルベンズアミド）−２，２，６，６−テトラメチルピペリジン、
１３）  ４−メタクリルアミド−１，２，２，６，６−ペンタメチルピペリジン、
１４）  Ｎ，Ｎ’−ビスホルミル−ビス（２，２，６，６−テトラメチルピペリジン−４−イル）ヘキサメチレン−１，６−ジアミン（Uvinul（Ｒ）4050Hなる商品名で市販されている;BASF Aktiengesellschaft）、
１５）  Ｎ，Ｎ’−ビスホルミル−ビス（１，２，２，６，６−ペンタメチルピペリジン−４−イル）ヘキサメチレン−１，６−ジアミン、
１６）  式：
【０１０１】
【化２６】
2006507382.tif 000027
の化合物（Uvinul（Ｒ）4049Hなる商品名で市販されている;BASF Aktiengesellschaft）、
１７）  式：
【０１０２】
【化２７】
2006507382.tif 000028
の化合物。
【０１０３】
群（ｃ’）：  一般式（ＸＸＶＩＩ）の化合物：
【０１０４】
【化２８】
2006507382.tif 000029
［式中、ｎは１又は２であり；
Ｇ、Ｇ１及びＧ１１は、群（ａ’）に記載と同じものを表し；
Ｇ１５は、ｎが１に等しい場合には、Ｃ２〜Ｃ８−アルキレン、Ｃ２〜Ｃ８−ヒドロキシアルキレン又はＣ４〜Ｃ２２−アシロキシアルキレンを表し；
ｎが２に等しい場合には、基（ＣＨ２）２Ｃ（ＣＨ２−）２を表す］。
【０１０５】
Ｇ１５のＣ２〜Ｃ８−アルキレン又はＣ２〜Ｃ８−ヒドロキシアルキレンの例は、エチレン、１−メチルエチレン、プロピレン、２−エチルプロピレン及び２−エチル−２−ヒドロキシメチルプロピレンである。
【０１０６】
Ｇ１５のＣ４〜Ｃ２２−アシロキシアルキレンの例としては、２−エチル−２−アセトキシメチルプロピレンが挙げられる。
【０１０７】
一般式（ＸＸＶＩＩ）のポリアルキルピペリジンの例は、殊に次のものである：
１）  ９−アザ−８，８，１０，１０−テトラメチル−１，５−ジオキサスピロ［５．５］ウンデカン、
２）  ９−アザ−８，８，１０，１０−テトラメチル−３−エチル−１，５−ジオキサスピロ［５．５］ウンデカン、
３）  ８−アザ−２，７，７，８，９，９−ヘキサメチル−１，４−ジオキサスピロ［４．５］デカン、
４）  ９−アザ−３−ヒドロキシメチル−３−エチル−８，８，９，１０，１０−ペンタメチル−１，５−ジオキサスピロ［５．５］ウンデカン、
５）  ９−アザ−３−エチル−３−アセトキシメチル−９−アセチル−８，８，１０，１０−テトラメチル−１，５−ジオキサスピロ［５．５］ウンデカン、
６）  ２，２，６，６−テトラメチルピペリジン−４−スピロ−２’−（１’，３’−ジオキサン）−５’−スピロ−５”−（１”，３”−ジオキサン）−２”−スピロ−４”’−（２”’，２”’，６”’，６”’−テトラメチルピペリジン）。
【０１０８】
群（ｄ’）：  一般式（ＸＸＶＩＩＩＡ）、（ＸＸＶＩＩＩＢ）及び有利に（ＸＸＶＩＩＩＣ）の化合物：
【０１０９】
【化２９】
2006507382.tif 000030
［式中、ｎは１又は２であり、
Ｇ、Ｇ１及びＧ１１は、群（ａ’）に記載と同じものを表し；
Ｇ１６は、水素、Ｃ１〜Ｃ１２−アルキル、アリル、ベンジル、グリシジル又はＣ２〜Ｃ６−アルコキシアルキルを表し；
Ｇ１７は、ｎが１に等しい場合には、水素、Ｃ１〜Ｃ１２−アルキル、Ｃ３〜Ｃ５−アルケニル、Ｃ７〜Ｃ９−アリールアルキル、Ｃ５〜Ｃ７−シクロアルキル、Ｃ２〜Ｃ４−ヒドロキシアルキル、Ｃ２〜Ｃ６−アルコキシアルキル、Ｃ６〜Ｃ１０−アリール、グリシジル又は式−（ＣＨ２）ｐ−ＣＯＯ−Ｑ又は−（ＣＨ２）ｐ−Ｏ−ＣＯ−Ｑ（ここで、ｐは１又は２に等しく、ＱはＣ１〜Ｃ４−アルキル又はフェニルを表す）の基を表し、かつ
ｎが２に等しい場合には、Ｃ２〜Ｃ１２−アルキレン、Ｃ４〜Ｃ１２−アルケニレン、Ｃ６〜Ｃ１２−アリーレン；式：
−ＣＨ２−ＣＨ（ＯＨ）−ＣＨ２−Ｏ−Ｄ−Ｏ−ＣＨ２−ＣＨ（ＯＨ）−ＣＨ２−（ここで、ＤはＣ２〜Ｃ１０−アルキレン、Ｃ６〜Ｃ１５−アリーレン、Ｃ６〜Ｃ１２−シクロアルキレンを表す）の基又は式：
−ＣＨ２ＣＨ（ＯＺ’）ＣＨ２−ＯＣＨ２−ＣＨ（ＯＺ’）ＣＨ２−ＯＣＨ２−ＣＨ（ＯＺ’）ＣＨ２−（ここで、Ｚ’は水素、Ｃ１〜Ｃ１８−アルキル、アリル、ベンジル、Ｃ２〜Ｃ１２−アルカノイル又はベンゾイルを表す）の基を表し；
Ｔ１及びＴ２は、相互に無関係に、水素、場合によりハロゲン又はＣ１〜Ｃ４−アルキルで置換されたＣ１〜Ｃ１６−アルキル、場合によりハロゲン又はＣ１〜Ｃ４−アルキルで置換されたＣ６〜Ｃ１０−アリール、場合によりハロゲン又はＣ１〜Ｃ４−アルキルで置換されたＣ７〜Ｃ９−アリールアルキルを表すか、又はＴ１とＴ２はそれらに結合している炭素原子と一緒になってＣ５〜Ｃ１４−シクロアルカン環を形成している］。
【０１１０】
Ｃ１〜Ｃ１２−アルキルの例は、メチル、エチル、ｎ−プロピル、ｎ−ブチル、ｓ−ブチル、ｔ−ブチル、ｎ−ヘキシル、ｎ−オクチル、２−エチルヘキシル、ｎ−ノニル、ｎ−デシル、ｎ−ウンデシル及びｎ−ドデシルである。
【０１１１】
Ｃ１〜Ｃ１８−アルキルの例は、既に例示されているＣ１〜Ｃ１２−アルキル基に補足して、ｎ−トリデシル、ｎ−テトラデシル、ｎ−ヘキサデシル及びｎ−オクタデシルである。
【０１１２】
Ｃ２〜Ｃ６−アルコキシアルキルの例は、メトキシメチル、エトキシメチル、プロポキシメチル、ｔ−ブトキシメチル、エトキシエチル、エトキシプロピル、ｎ−ブトキシエチル、ｔ−ブトキシエチル、イソプロポキシエチル及びプロポキシプロピルである。
【０１１３】
Ｇ１７のＣ３〜Ｃ５−アルケニルの例は、１−プロペニル、アリル、メタリル、２−ブテニル及び２−ペンテニルである。
【０１１４】
Ｇ１７、Ｔ１及びＴ２のＣ７〜Ｃ９−アリールアルキルの例は、フェニルエチル、特にベンジルである。
【０１１５】
Ｔ１及びＴ２がそれらに結合している炭素原子と一緒になってシクロアルカン環を形成している場合の例は、シクロペンタン、シクロヘキサン、シクロオクタン及びシクロドデカンである。
【０１１６】
Ｇ１７のＣ２〜Ｃ４−ヒドロキシアルキルの例は、２−ヒドロキシエチル、２−ヒドロキシプロピル、２−ヒドロキシブチル及び４−ヒドロキシブチルである。
【０１１７】
Ｇ１７、Ｔ１及びＴ２のＣ６〜Ｃ１０−アリールの例は、場合によりハロゲン又はＣ１〜Ｃ４−アルキルで置換されたフェニル及び場合によりハロゲン又はＣ１〜Ｃ４−アルキルで置換されたα−又はβ−ナフチルである。
【０１１８】
Ｇ１７のＣ２〜Ｃ１２−アルキレンの例は、エチレン、プロピレン、２，２−ジメチルプロピレン、テトラメチレン、ヘキサメチレン、オクタメチレン、デカメチレン及びドデカメチレンである。
【０１１９】
Ｇ１７のＣ４〜Ｃ１２−アルケニレンの例は、２−ブテニレン、２−ペンテニレン及び３−ヘキセニレンである。
【０１２０】
Ｇ１７のＣ６〜Ｃ１２−アリーレンの例は、ｏ−、ｍ−及びｐ−フェニレン、１，４−ナフチレン及び４，４’−ジフェニレンである。
【０１２１】
ＺのＣ２〜Ｃ１２−アルカノイルの例は、プロピオニル、ブチリル、オクタノイル及びドデカノイル、有利にアセチルである。
【０１２２】
ＤのＣ２〜Ｃ１０−アルキレン、Ｃ６〜Ｃ１５−アリーレン及びＣ６〜Ｃ１２−シクロアルキレンの例は、群（ｂ’）に記載と同じものである。
【０１２３】
式（ＸＸＶＩＩＩＡ）、（ＸＸＶＩＩＩＢ）及び（ＸＸＶＩＩＩＣ）のポリアルキルピペリジンの例は、殊に次のものである：
１）  ３−ベンジル−１，３，８−トリアザ−７，７，９，９−テトラメチルスピロ［４．５］デカン−２，４−ジオン、
２）  ３−ｎ−オクチル−１，３，８−トリアザ−７，７，９，９−テトラメチルスピロ［４．５］デカン−２，４−ジオン、
３）  ３−アリル−１，３，８−トリアザ−１，７，７，９，９−ペンタメチルスピロ［４．５］デカン−２，４−ジオン、
４）  ３−グリシジル−１，３，８−トリアザ−７，７，８，９，９−ペンタメチルスピロ［４．５］デカン−２，４−ジオン、
５）  １，３，７，７，８，９，９−ヘプタメチル−１，３，８−トリアザスピロ［４．５］デカン−２，４−ジオン、
６）  ２−イソプロピル−７，７，９，９−テトラメチル−１−オキサ−３，８−ジアザ−４−オキソ−スピロ［４．５］デカン、
７）  ２−ウンデシル−７，７，９，９−テトラメチル−１−オキサ−３，８−ジアザ−４−オキソスピロ［４．５］デカン、
８）  ２，２−ジブチル−７，７，９，９−テトラメチル−１−オキサ−３，８−ジアザ−４−オキソスピロ［４．５］デカン、
９）  ２，２，４，４−テトラメチル−７−オキサ−３，２０−ジアザ−２１−オキソジスピロ［５．１．１１．２］ヘンエイコサン、
１０）  ２−ブチル−７，７，９，９−テトラメチル−１−オキサ−４，８−ジアザ−３−オキソ−スピロ［４．５］デカン及び有利に
１１）  ８−アセチル−３−ドデシル−１，３，８−トリアザ−７，７，９，９−テトラメチルスピロ［４．５］デカン−２，４−ジオン及び
次式の化合物：
【０１２４】
【化３０】
2006507382.tif 000031
【０１２５】
群（ｅ’）：  一般式（ＸＸＩＸ）の化合物：
【０１２６】
【化３１】
2006507382.tif 000032
［式中、ｎは１又は２であり、
Ｇ１８は、次式の基：
【０１２７】
【化３２】
2006507382.tif 000033
（ここで、Ｇ及びＧ１１は、群（ａ’）に記載されているものと同じものを表し、
Ｇ１及びＧ２は、相互に無関係に、水素又はメチルを表すか又はこれらに結合している炭素原子と一緒になったカルボニル基を表し；
Ｅは、酸素又は基  −ＮＧ１３−を表し；
Ａは、Ｃ２〜Ｃ６−アルキレン又は基  −（ＣＨ２）３−Ｏ−を表し；
ｘは、０又は１に等しく；
Ｇ１３は、水素、Ｃ１〜Ｃ１２−アルキル、Ｃ２〜Ｃ５−ヒドロキシアルキル、Ｃ５〜Ｃ７−シクロアルキルを表す）を表し；
Ｇ１９は、Ｇ１８に記載のものと同じもの又は次の基：−ＮＧ２１Ｇ２２、−ＯＧ２３、
−ＮＨＣＨ２ＯＧ２３又は−Ｎ（ＣＨ２ＯＧ２３）２の一つを表し、
Ｇ２０は、ｎが１に等しい場合には、Ｇ１８又はＧ１９に記載のものと同じものを表し、
ｎが２に等しい場合には、基−Ｅ−Ｂ−Ｅ−の基（ここで、Ｂは場合により１又は２個の−（ＮＧ２１）−基により中断されたＣ２〜Ｃ８−アルキレンを表し、
Ｇ２１は、Ｃ１〜Ｃ１２−アルキル、シクロヘキシル、ベンジル、Ｃ１〜Ｃ４−ヒドロキシアルキル、次式：
【０１２８】
【化３３】
2006507382.tif 000034
の基又は次式：
【０１２９】
【化３４】
2006507382.tif 000035
の基を表し、
Ｇ２２は、Ｃ１〜Ｃ１２−アルキル、シクロヘキシル、ベンジル、Ｃ１〜Ｃ４−ヒドロキシアルキルを表すか；又は、基−ＮＧ２１Ｇ２２中のＧ２１とＧ２２は一緒になって、Ｃ４〜Ｃ５−アルキレン−又はＣ４〜Ｃ５−オキシアルキレン基又は式：
【０１３０】
【化３５】
2006507382.tif 000036
の基を形成しており、
Ｇ２３は、水素、Ｃ１〜Ｃ１２−アルキル、フェニルを表す）を表す］。
【０１３１】
Ｃ１〜Ｃ１２−アルキルの例は、メチル、エチル、ｎ−プロピル、ｎ−ブチル、ｓ−ブチル、ｔ−ブチル、ｎ−ヘキシル、ｎ−オクチル、２−エチルヘキシル、ｎ−ノニル、ｎ−デシル、ｎ−ウンデシル及びｎ−ドデシルである。
【０１３２】
Ｃ１〜Ｃ４−ヒドロキシアルキルの例は、２−ヒドロキシエチル、２−ヒドロキシプロピル、３−ヒドロキシプロピル、２−ヒドロキシブチル及び４−ヒドロキシブチルである。
【０１３３】
ＡのＣ２〜Ｃ６−アルキレンの例は、エチレン、プロピレン、２，２−ジメチルプロピレン、テトラメチレン及びヘキサメチレンである。
【０１３４】
Ｇ２１とＧ２２が一緒になってＣ４〜Ｃ５−アルキレン又はＣ４〜Ｃ５−オキシアルキレンを形成している場合には、テトラメチレン、ペンタメチレン及び３−オキサペンタメチレンを挙げることができる。
【０１３５】
一般式（ＸＸＩＸ）のポリアルキルピペリジンの例は、殊に次のものである：
【０１３６】
【化３６】
2006507382.tif 000037
【０１３７】
【化３７】
2006507382.tif 000038
【０１３８】
Ｒ−ＮＨ−(ＣＨ２)３−Ｎ(Ｒ)−(ＣＨ２)２−Ｎ(Ｒ)−(ＣＨ２)３−ＮＨ−Ｒ
（ＸＸＩＸ）−６
［式中、Ｒは、
【０１３９】
【化３８】
2006507382.tif 000039
を表す］；
Ｒ−ＮＨ−(ＣＨ２)３−Ｎ(Ｒ)−(ＣＨ２)２−Ｎ(Ｒ)−(ＣＨ２)３−ＮＨ−Ｒ
（ＸＸＩＸ）−７
［式中、Ｒは、
【０１４０】
【化３９】
2006507382.tif 000040
を表す］；
Ｒ−ＮＨ−(ＣＨ２)３−Ｎ(Ｒ)−(ＣＨ２)２−Ｎ(Ｒ)−(ＣＨ２)３−ＮＨ(ＣＨ３)−Ｒ
（ＸＸＩＸ）−８
［式中、Ｒは、
【０１４１】
【化４０】
2006507382.tif 000041
を表す］；
【０１４２】
【化４１】
2006507382.tif 000042
【０１４３】
【化４２】
2006507382.tif 000043
【０１４４】
群（ｆ’）：  その繰り返し単位が２，２，６，６−テトラメチルピペラジン−基を含有しているオリゴマー又はポリマー化合物、殊にポリエステル、ポリエーテル、ポリアミド、ポリアミン、ポリウレタン、ポリ尿素、ポリアミノトリアジン、ポリ（メタ）アクリレート及びポリ（メタ）アクリルアミド並びのこれらのコポリマー。
【０１４５】
このような２，２，６，６−ポリアルキルピペリジンの例は、次の式により記載され、ここで、ｍは２〜２００の数である：
【０１４６】
【化４３】
2006507382.tif 000044
【０１４７】
【化４４】
2006507382.tif 000045
【０１４８】
【化４５】
2006507382.tif 000046
【０１４９】
【化４６】
2006507382.tif 000047
［式中、Ｒは、基：
【０１５０】
【化４７】
2006507382.tif 000048
を表し、ｍ’及びｍ”は、ｍ’＋ｍ”＝ｍ  に該当することを条件として、それぞれ、０〜２００の整数を表す］。
【０１５１】
群（ｆ’）のポリマー化合物の更なる例は、次のものである：
−  式（ＸＸＸＩ）：
【０１５２】
【化４８】
2006507382.tif 000049
の化合物とエピクロロヒドリンとの反応生成物、
−  ブタン−１，２，３，４−テトラカルボン酸と式（ＸＸＸＩＩ）：
【０１５３】
【化４９】
2006507382.tif 000050
の２価のアルコールとの反応により得られ、そのテトラカルボン酸に由来するカルボキシル末端が２，２，６，６−テトラメチル−４−ヒドロキシピペリジンでエステル化されているポリエステル、
−  一般式（ＸＸＸＩＩＩ）：
【０１５４】
【化５０】
2006507382.tif 000051
［式中、基Ｒの約３分の１はエチルであり、基Ｒの残りの部分は式：
【０１５５】
【化５１】
2006507382.tif 000052
の基を表し、ｍは２〜２００の数である］の化合物、
−  その繰り返し単位の一方がα−メチルスチロール
【０１５６】
【化５２】
2006507382.tif 000053
から成り、他方が式
【０１５７】
【化５３】
2006507382.tif 000054
のマレイミド−誘導体から成るコポリマー、
−  その繰り返し単位の一方がα−Ｃ１８〜Ｃ２８−オレフィン又はこれらオレフィンの混合物から成り、他方が式
【０１５８】
【化５４】
2006507382.tif 000055
のマレイミド−誘導体から成っているコポリマー。ここで、市場で入手可能な製品として、Ｕｖｉｎｕｌ（Ｒ）５０５０Ｈ(ピペリジン環の１−窒素に水素のみが付いている；BASF Aktiengesellschaft）を挙げることができる。
【０１５９】
群（ｇ’）：  一般式（ＸＸＸＩＶ）の化合物：
【０１６０】
【化５５】
2006507382.tif 000056
［式中、ｎは１又は２であり、Ｇ及びＧ１１は、群（ａ’）に記載のものと同じものを表し、
Ｇ１４は、群（ｂ’）に記載のものと同じものを表し、この際、Ｇ１４は、基−ＣＯＮＨ−Ｚでも基−ＣＨ２ＣＨ（ＯＨ）−ＣＨ２−Ｏ−Ｄ−Ｏでもない］。
【０１６１】
一般式（ＸＸＸＩＶ）の化合物の例は、次のものである：
【０１６２】
【化５６】
2006507382.tif 000057
【０１６３】
群（ｈ’）：  一般式（ＸＸＸＶ）の化合物：
【０１６４】
【化５７】
2006507382.tif 000058
［式中、Ｒ１は、Ｃ１〜Ｃ１０−アルキル、場合によりＣ１〜Ｃ４−アルキルで置換されたＣ５〜Ｃ１２−シクロアルキル、場合によりＣ１〜Ｃ１０−アルキルで置換されたフェニルを表し；
Ｒ２は、Ｃ３〜Ｃ１０−アルキレンを表し；
Ｒ３は、水素、Ｃ１〜Ｃ８−アルキル、Ｏ・、−ＣＨ２ＣＮ、Ｃ３〜Ｃ６−アルケニル、場合によりフェニル基のところでＣ１〜Ｃ４−アルキルで置換されたＣ７〜Ｃ９−フェニルアルキル、Ｃ１〜Ｃ８−アシル、−ＯＲ’３基（ここで、Ｒ’３は水素又はＣ１〜Ｃ１０−アルキルを表す）を表し、ｎは１〜５０の数である］。
【０１６５】
本発明においては、殊に、立体障害アミンの群（ｄ）に属し、次のものから選択される化合物が重要である：
Ｕｖｉｎｕｌ（Ｒ）４０４９Ｈ(Fa.BASF Aktiengesellschaft）、Ｕｖｉｎｕｌ（Ｒ）４０５０Ｈ(Fa.BASF Aktiengesell-schaft）、Ｕｖｉｎｕｌ（Ｒ）５０５０Ｈ(Fa.BASF Aktiengesell-schaft）、Ｔｉｎｕｖｉｎ（Ｒ）１２３(Fa.Ciba Specialty Chemicals)、Ｔｉｎｕｖｉｎ（Ｒ）１４４(Fa.Ciba Specialty Chemicals)、Ｌｏｗｉｌｉｔｅ（Ｒ）７６(Fa. Great Lakes Chemical Corporation )、Ｌｏｗｉｌｉｔｅ（Ｒ）６２(Fa. Great Lakes Chemical Corporation ）、Ｌｏｗｉｌｉｔｅ（Ｒ）９４(Fa. Great Lakes Chemical Corporation )、Ｃｈｉｍａｓｓｏｒｂ（Ｒ）１１９(Fa.Ciba Specialty Chemicals)、Ｃｙｓｏｒｂ（Ｒ）ＵＶ  ３５２９(Fa.Cytec）、Ｃｙａｓｏｒｂ（Ｒ）ＵＶ  ３３４６(Fa.Cytec)、式（ＸＸＸＶ）−１：
【０１６６】
【化５８】
2006507382.tif 000059
の化合物；ポリ−メチルプロピル−３−オキシ−［４−２，２，６，６−テトラメチル）ピペリジニル］シロキサン（商品名ＵＶＡＳＩＬ（Ｒ）２９９として市場で入手可能、  Fa.Great Lakes Chemical Corporation）、ポリ−メチルプロピル−３−オキシ−［４−（１，２，２，６，６−ペンタメチル）ピペリジニル］シロキサン。
【０１６７】
本発明により使用される立体障害アミンの群（ｄ）の化合物は、５００〜１００００、殊に１０００〜１００００の平均分子量Ｍｎを有する。
【０１６８】
可能な成分（ｅ）として、安定剤混合物中には、クロマンの群から選択される化合物少なくとも１種を含有することができる。有利には式（ＸＸＶ）の化合物がこれに該当する：
【０１６９】
【化５９】
2006507382.tif 000060
［式中、Ｒ’１９は水素、Ｃ１〜Ｃ２４−アルキル、Ｃ３〜Ｃ１２−シクロアルキル、単一−又は多不飽和のＣ２〜Ｃ２４−アルケニルを表し；
Ｒ’２０、Ｒ’２１、Ｒ’２２及びＲ’２３は、相互に無関係に、水素、Ｃ１〜Ｃ２４−アルキル、Ｃ３〜Ｃ１２−シクロアルキル、単一−又は多不飽和のＣ２〜Ｃ２４−アルケニル、カルボニル基ＣＯＯＲ’１９、スクシニル基−ＣＨ（ＣＯＯＲ’１９）−ＣＨ２−ＣＯＯＲ’１９を表す］。可能なＣ１〜Ｃ２４−アルキル、Ｃ３〜Ｃ１２−シクロアルキル−及びＣ１〜Ｃ２４−アルケニル基は、既に広く前記に例示されている。ここで再度記載すると次のものである：
Ｃ１〜Ｃ２４−アルキル基  メチル、エチル、プロピル、イソプロピル、ブチル、イソブチル、ｓ−ブチル、ｔ−ブチル、ペンチル、イソペンチル、ネオペンチル、ｔ−ペンチル、ヘキシル、２−メチルペンチル、ヘプチル、１−エチルペンチル、オクチル、２−エチルヘキシル、イソオクチル、ノニル、イソノニル、デシル、イソデシル、ウンデシル、ドデシル、トリデシル、イソトリデシル、テトラデシル、ペンタデシル、ヘキサデシル、ヘプタデシル及びオクタデシル（前記の名称  イソオクチル、イソノニル、イソデシル及びイソトリデシルは俗称であり、オキソ合成により得られるアルコールに由来する−これに関しては、Ullmanns Encyklopaedie der technischen Chemie,4.Auflage,Band 7、２１５−２１７頁及びBand 11、４３５及び４３６頁参照）；
場合により置換されているＣ３〜Ｃ１２−シクロアルキル基  シクロヘプチル、シクロオクチル、シクロヘキシル、シクロペンチル、メチルシクロヘキシル及びこれらの相応する異性体；
Ｃ２〜Ｃ２４−アルケニル基  ビニル、１−及び２−プロペニル、１−、２−及び３−ブテニル、１−、２−、３−及び４−ペンテニル、１−、２−、３−、４−及び５−ヘキセニル。
【０１７０】
成分（ｅ）の特別有利な化合物は、２，５，７，８−テトラメチル．２．（４’，８’，１２’−トリメチルトリデシル）−クロマン−６−オール（α−トコフェロール）、２，５，８−トリメチル．２．（４’，８’，１２’−トリメチルトリデシル）−クロマン−６−オール（β−トコフェロール）、２，７，８−トリメチル．２．−（４’，８’，１２’−トリメチルトリデシル）−クロマン−６−オール（γ−トコフェロール）、２，８−ジメチル．２．−（４’，８’，１２’−トリメチルトリデシル）−クロマン−６−オール（δ−トコフェロール）、３，４−ジヒドロ−２，２，５，７，８−ペンタメチル−２Ｈ−１−ベンゾピラン−６−オール及び６−ヒドロキシ−２，５，７，８−テトラメチルクロマン−２−カルボン酸（Trolox）である。
【０１７１】
可能な成分（ｆ）として、安定剤混合物中には、亜鉛−、カルシウム−、マグネシウム−、セリウム−、鉄−及びマンガン塩からなる群から選択される有機又は無機の塩少なくとも１種を含有することができる。
【０１７２】
セリウム−、鉄−及びマンガン塩の場合には、鉄及びマンガンの＋２及びセリウムの＋３の酸化数が重要である。
【０１７３】
亜鉛、カルシウム、マグネシウム、鉄（ＩＩ）及びマンガン（ＩＩ）の有利な有機塩は、式Ｍｅ（Ａｎ）２に相当し、セリウム（ＩＩ）の有利な有機塩は式Ｃｅ（Ａｎ）３に相当し、ここで、Ｍｅは、亜鉛、カルシウム、マグネシウム、鉄（ＩＩ）又はマンガン（ＩＩ）を表し、Ａｎは、有機酸又はエノールのアニオンを表す。酸は、線状の又は分枝した、飽和又は不飽和の脂肪族、芳香族、芳香脂肪族又は環状脂肪族であってよく、かつ場合によってはなおヒドロキシル−又はアルコキシル基で置換されていてよい。これらの酸は、炭素原子１〜２４を有するのが有利である。このような有機酸は、例えばスルホン酸、スルフィン酸、ホスホン酸又はホスフィン酸、特にカルボン酸である。
【０１７４】
このタイプのカルボン酸の例は、蟻−、酢−、プロピオン−、酪−、イソ酪−、カプロン−、２−エチルカプロン−、カプリル−、カプリン−、ラウリン−、パルミチン−、ステアリン−、ベヘン−、油−、乳−、リシノレイン−、２−エトキシプロピオン−、安息香−、サリチル−、４−ブチル安息香−、２−、３−又は４−トルイル−、４−ドデシル安息香−、フェニル酢−、ナフチル酢−、シクロヘキサンカルボン−、４−ブチルシクロヘキサンカルボン−及びシクロヘキシル酢酸である。カルボン酸は、カルボン酸、例えば脂肪酸又はアルキル化された安息香酸の工業的混合物として存在することもできる。
【０１７５】
硫黄又は燐を含有する有機酸の例は、メタンスルホン−、エタンスルホン−、ドデカンスルホン−、ベンゾールスルホン−、トルオールスルホン−、４−ノニルベンゾールスルホン−、ベンゾスルフィン−又はナフタリンスルホン酸、ドデカンスルフィン−、ベンゾールスルフィン−又はナフタリンスルフィン酸、ブチルホスホン酸、フェニルホスホン酸及びそれらのモノアルキルエステル及びジフェニルホスフィン酸である。
【０１７６】
Ａｎがエノレートイオンである場合には、β−ジカルボニル化合物又はｏ−アシルフェノールのアニオンが有利である。β−ジカルボニル化合物の例は、アセチルアセトン、ベンゾイルアセトン、ジベンゾイルメタン、アセト酢酸メチルエステル、アセト酢酸エチルエステル、アセト酢酸ブチルエステル、アセト酢酸ラウリルエステル及びα−アセチルシクロヘキサノンである。ｏ−アシルフェノールの例は、２−アセチルフェノール、２−ブチロイルフェノール、２−アセチルナフトール、２−ベンゾイルフェノール又はサリチルアルデヒドである。このエノレートは、有利に炭素原子５〜２０を有するβ−ジカルボニル化合物のアニオンである。
【０１７７】
亜鉛、カルシウム、マグネシウム、鉄（ＩＩ）、マンガン（ＩＩ）及びセリウム（ＩＩ）の有機塩は、有利に、アニオンとして、アセチルアセトナート又は例えば炭素原子１〜２４を有する脂肪族モノカルボキシレートを含有する。マグネシウム酢酸塩、−ラウリン酸塩及び−ステアリン酸塩、亜鉛蟻酸塩、−酢酸塩、−エナント酸塩、−ラウリン酸塩及び−ステアリン酸塩、カルシウム酢酸塩、−ラウリン酸塩及び−ステアリン酸塩、マンガン酢酸塩、−ラウリン酸塩及び−ステアリン酸塩、亜鉛アセチルアセトナート、カルシウムアセチルアセトナート、マグネシウムアセチルアセトナート及びマンガンアセチルアセトナートは特に好ましい塩のいくつかである。
【０１７８】
亜鉛、カルシウム、マグネシウム、鉄（ＩＩ）、マンガン（ＩＩ）及びセリウム（ＩＩ）の無機塩としては、これらの酸化物、水酸化物、カルボン酸塩が有利であり、かつマグネシウムには天然の又は合成のドロマイト又はヒドロタルサイトがこれに対応する。これら無機塩は、数μｍ、好ましくは数ｎｍの平均粒径を有する微細粉末として使用される。
【０１７９】
少なくとも１種のＵＶ−吸収剤を含有する微細なポリマー粉末及び本発明による安定剤混合物は、ＵＶ−線の作用又はＵＶ−線、酸素及び熱の作用に対してポリマーを安定化するために極めて好適である。ポリマー粉末又は安定剤混合物によって安定化されうるポリマーの例は次のものである：
１．  モノオレフィンとジオレフィンとからのポリマー、例えばポリプロピレン、ポリイソブチレン、ポリブテ−１−エン、ポリ−４−メチルペンテ−１−エン、ポリイソプレン又はポリブタジエン；同様にシクロオレフィンからのポリマー、例えばポリシクロペンテン又はポリノルボルネン；ポリエチレン（これは場合により架橋されていてもよい）、例えばＨＤＰＥ、ＨＤＰＥ−ＨＭＷ、ＨＤＰＥ−ＵＨＭＷ、ＭＤＰＥ、ＬＤＰＥ、ＬＬＤＰＥ、ＢＬＤＰＥ、ＶＬＤＰＥ及びＵＬＤＰＥ。
【０１８０】
例えば先に記載のモノオレフィンをベースとするポリオレフィン、有利にポリエチレン及びポリプロピレンは、全ての文献公知の方法、殊に次の方法によって製造することができる：
（ａ）ラジカル重合（一般に高い圧力及び温度で実施される）；
（ｂ）通常は周期律の第ＩＶＢ、ＶＢ、ＶＩＢ又はＶＩＩ族（ＩＵＰＡＣによれば４、５、６又は８／９／１０族）の金属１種以上を含有する触媒の使用下での触媒重合。これらの金属は、一般に１個以上のリガンド、例えばオキシド、ハロゲニド、アルコラート、エステル、エーテル、アミン、アルキル、アルケニル及び／又はアリールを有し、この際、これらリガンドは、π−又はσ−配位結合されていてよい。金属錯体は、遊離の又は基材上に担持された形で存在していてよく；例えば、触媒として、活性化された塩化マグネシウム、塩化チタン（ＩＩＩ）、酸化アルミニウム又は酸化珪素を挙げることができる。記載の触媒は、重合媒体中に可溶でも不溶でもあることができ、この際、これらが担持されている場合には、勿論不溶である。これら触媒は、単独で又は他の活性剤、例えば金属アルキレン、金属水酸化物、金属アルキレンのハロゲニド又は酸化物又は金属アルキルオキサン（確かか？これはどのような化合物か？）の共存下に存在していてよく、この際、これら活性剤の金属は、周期律の第ＩＡ、ＩＩＡ及び／又はＩＩＩＡ族（ＩＵＰＡＣでは１、２又は１３族）に属する。これら活性剤は、簡単に、他のエステル−、エーテル−、アミン−又はシリルエーテル基で変性されていてよい。これら触媒系は、通常は、フィリップス−、スタンダード−オイル−インディアナ−、チーグラー（−ナッタ）−、ＴＮＺ−（ＤｕＰｏｎｔ）、メタロセン−又は”シングル  サイト  カタリスト”−（ＳＳＣ−）触媒と称される。
【０１８１】
２．  ポイント１．に記載のようなポリマーの混合物、例えばポリプロピレンとポリイソブチレンとの混合物；ポリプロピレンとポリエチレンとの混合物、例えばＰＰ／ＨＤＰＥ、ＰＰ／ＬＤＰＥ；種々のタイプのポリエチレンンの混合物、例えばＬＤＰＥ／ＨＤＰＥ。
【０１８２】
３．  モノオレフィンとジオレフィン相互の又は他のビニル基含有モノマーとのコポリマー。このようなコポリマーの例は、次のものである：エチレン／プロピレン−コポリマー、ＬＬＤＰＥ及びＬＤＰＥとのその混合物、プロピレン／ブテ−１−エン−コポリマー、プロピレン／イソブチレン−コポリマー、エチレン／ブテ−１−エン−コポリマー、エチレン／ヘキセン−コポリマー、エチレン／メチルペンテン−コポリマー、エチレン／ヘプテン−コポリマー、エチレン／オクテン−コポリマー、プロピレン／ブタジエン−コポリマー、イソブチレン／イソプレン−コポリマー、エチレン／アルキルアクリレート−コポリマー、エチレン／アルキルメタクリレート−コポリマー、エチレン／ビニルアセテート−コポリマー及び一酸化炭素とのこれらのコポリマー又はエチレン／アクリル酸−コポリマー及びこれらの塩（イオノマー）並びにエチレンとプロピレン及びジエン例えばヘキサジエン、ジシクロペンタジエン又はエチリデンノルボルネンとのターポリマー；同様に記載のコポリマーの相互の又はポイント（１）に挙げられているポリマーとの混合物、例えばポリプロピレン／エチレン／プロピレン−コポリマー、ＬＤＰＥ／エチレン／酢酸ビニル−（ＥＶＡ−）コポリマー、ＬＤＰＥ／エチレン／アクリル酸（ＥＡＡ−）コポリマー、ＬＬＤＰＥ／ＥＶＡ、ＬＬＤＰＥ／ＥＡＡ及び交互又は統計的ポリアルキレン／一酸化炭素−コポリマー及び他のポリマー、例えばポリアミドとのそれら混合物。
【０１８３】
４．  ポリスチレン、ポリ（ｐ−メチルスチレン）、ポリ（α−メチルスチレン）。
【０１８４】
５．  スチレン又はα−メチルスチレンとジエン又はアクリル酸誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；スチレン−コポリマーと他のポリマー、例えばポリアクリレートとの間の高い耐衝撃性混合物、ジエン−ポリマー又はエチレン／プロピレン／ジエン−ターポリマー、スチレンのブロック−コポリマー、例えばスチレン／ブタジエン／スチレン、スチレン／イソプレン／スチレン、スチレン／エチレン／ブチレン／スチレン又はスチレン／エチレン／プロピレン／スチレン。
【０１８５】
６．  スチレン又はα−メチルスチレンのグラフト−コポリマー、例えばポリブタジエン中のスチレン、ポリイソブタジエン／スチレン−又はポリブタジエン／アクリロニトリル−コポリマー中のスチレン；ポリブタジエン中のスチレン及びアクリロニトリル（又はメタクリロニトリル）；ポリブタジエン中のスチレン、アクリロニトリル及びメチルメタクリレート；ポリブタジエン中のスチレン及び無水マレイン酸；ポリブタジエン中のスチレン、アクリロニトリル及び無水マレイン酸又はマレイミド；ポリブタジエン中のスチレン及びマレイミド；ポリブタジエン中のスチレン及びアルキルアクリレート又はアルキルメタクリレート；エチレン／プロピレン／ジエン−ターポリマー中のスチレン及びアクリロニトリル、ポリアルキルアクリレート又はポリアルキルメタクリレート中のスチレン及びアクリロニトリル、アクリレート／ブタジエン−コポリマー中のスチレン及びアクリロニトリル、並びにポイント（５）に挙げられているコポリマーの混合物、例えば公知コポリマー混合物、例えばＡＢＳ、ＭＢＳ、ＡＳＡ又はＡＥＳ。
【０１８６】
７．  ハロゲン含有ポリマー、例えばポリクロロプレン、塩素化されたエラストマー、塩素化又は臭素化されたイソブチレン／イソプレン−コポリマー（”ハロブチルゴム”）、塩素化又はクロロスルホニル化されたポリエチレン、エチレン−及び塩素化されたエチレン−コポリマー、エピクロルヒドリンのホモポリマー及びコポリマー、殊にハロゲン含有ビニル化合物のポリマー、例えばポリ塩化ビニル、ポリ塩化ビニリデン、ポリ弗化ビニル又はポリ弗化ビニリデン；同様に、例えば塩化ビニル／塩化ビニリデン、塩化ビニル／酢酸ビニル又は塩化ビニリデン／酢酸ビニルをベースとするそれらのコポリマー。
【０１８７】
８．  α，β−不飽和酸及びそれらの誘導体から誘導されたポリマー、例えばアクリル酸ブチルで耐衝撃性−変性された、例えばポリアクリレート及びポリメタクリレート、ポリメチルメタクレート、ポリアクリルアミド及びポリアクリロニトリル。
【０１８８】
９．  ポイント（８）からのモノマー相互をベースとする又は他の不飽和モノマーとのコポリマー、例えばアクリロニトリル／ブタジエン−コポリマー、アクリロニトリル／アルキルアクリレート−コポリマー、アクリロニトリル／アルコキシアルキルアクリレート−コポリマー又はアクリロニトリル／ビニルハロゲニド−コポリマー又はアクリロニトリル／アルキルメタクリレート／ブタジエン−ターポリマー。
【０１８９】
１０．  不飽和アルコール及びアミン又はそれらのアシル−又はアセタール誘導体から誘導されるポリマー、例えばポリビニルアルコール、ポリビニルアセテート、ポリビニルステアレート、ポリビニルベンゾエート、ポリビニルマレエート、ポリビニルブチラール、ポリアリルフタレート又はポリアリルメラミン；同様にポイント（１）に挙げられているオレフィンとのそれらのコポリマー。
【０１９０】
１１．  開放鎖又は環状エーテルのホモポリマー及びコポリマー、例えばポリアルキレングリコール、ポリエチレンオキシド、ポリプロピレンオキシド又は前記の化合物とビスグリシジルエーテルとのコポリマー。
【０１９１】
１２．  ポリアセタール、例えばポリオキシメチレン及びポリオキシメチレン含有コモノマー、例えばエチレンオキシド；熱可塑性ポリウレタン、アクリレート又はＭＢＳで変性されたポリアセタール。
【０１９２】
１３．  ポリフェニレンオキシド及び−スルフィド及びスチレンポリマー又はポリアミドとのそれらの混合物。
【０１９３】
１４．  一方のヒドロキシ末端ポリエーテル、ポリエステル又はポリブタジエン及び他方の脂肪族又は芳香族ポリイソシアネートから及びそれらのそれぞれの前駆化合物から誘導されるポリウレタン。
【０１９４】
１５．  ジアミン及びジカルボン酸及び／又はアミノカルボン酸又は相応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシロールジアミンとアジピン酸とから出発した芳香族ポリアミド；ヘキサメチレンジアミンとイソフタル酸及び／又はテレフタル酸から出発し、変性剤としてのエラストマーを有する又は有しないポリアミド、例えばポリ−２，４，４−トリメチルヘキサメチレンテレフタラミド又はポリ−ｍ−フェニレンイソフタラミド；同様に前記ポリアミドとポリオレフィン、オレフィン系コポリマー、イオノマー又は化学的に結合された又はグラフトされたエラストマーとの、又はポリエーテル、例えばポリエチレングリコール、ポリプロピレングリコール又はポリテトラメチレングリコールとのブロックコポリマー；同様にＥＰＤＭ又はＡＢＳで変性されたポリアミド又はコポリアミド及び加工の間に縮合されたポリアミド（”ＲＩＭ−ポリアミド−系”）。
【０１９５】
１６．  ポリ尿素、ポリイミド、ポリアミドイミド、ポリエーテルイミド、ポリエステルイミド、ポリヒダントイン及びポリベンゾイミダゾール。
【０１９６】
１７．  ジカルボン酸及びジオール及び／又はヒドロキシカルボン酸又は相応するラクトンから誘導されるポリエステル、例えばポリエチレンテレフタレート、ポリブチレンテレフタレート、ポリ−１，４−ジメチロールシクロヘキサンテレフタレート及びポリヒドロキシベンゾエート、同様にヒドロキシ−末端基を有するポリエーテルから誘導されているロック−コポリエーテルエステル並びにポリカーボネート又はＭＢＳで変性されたポリエステル。
【０１９７】
１８．  ポリカーボネート及びポリエステルカーボネート。
【０１９８】
１９．  ポリスルホン、ポリエーテルスルホン及びポリエーテルケトン。
【０１９９】
２０．  一方がアルデヒドから、かつ他方がフェノール、尿素及びメラミンから誘導されている架橋ポリマー、例えばフェノール／ホルムアルデヒド−、尿素／ホルムアルデヒド−及びメラミン／ホルムアルデヒド−樹脂。
【０２００】
２１．  乾燥された又は乾燥されていないアルキド−樹脂。
【０２０１】
２２．  飽和及び不飽和カルボン酸と多価アルコールとのコポリエステルから生じる不飽和ポリエステル及び架橋剤としてのビニル化合物、同様に前記のハロゲン含有防炎性樹脂をベースとする樹脂。
【０２０２】
２３．  置換されたアクリレートから誘導された架橋可能なアクリル樹脂、例えばエポキシアクリレート、ウレタンアクリレート又はポリエステルアクリレート。
【０２０３】
２４．  アルキド樹脂、ポリエステル又はアクリル化され、メラミンで架橋された樹脂をベースとする樹脂、尿素をベースとする樹脂、イソシアネートをベースとする樹脂、イソシアヌレートをベースとする樹脂、ポリイソシアネート又はエポキシ−樹脂をベースとする樹脂。
【０２０４】
２５．  脂肪族、環状脂肪族、ヘテロ環式又は芳香族グリシジル化合物から誘導された架橋エポキシ−樹脂、例えば、慣用の架橋剤、例えばアンヒドリド又はアミンを用いて促進剤の存在又は不存在下に架橋されている、ビスフェノールＡ及びビスフェノールＦのジグリシジルエーテルからの生成物。
【０２０５】
２６．  天然由来のポリマー、例えばセルロース、ゴム、ゼラチン及びそれらの、均一ポリマーを得るために化学的に変性された誘導体、例えばセルロースアセテート、−プロピオネート及び−ブチレート又はセルロースエーテル、例えばメチルセルロース；同様に炭化水素−樹脂（”ロジン”）及びそれらの誘導体。
【０２０６】
２７．  前記のポリマーの混合物（”ポリブレンド”）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡＰＰ、ＰＡＰＰＯ、ＰＢＴ／ＰＣ／ＡＢＳ、ＰＢＴ／ＰＥＴ／ＰＣ。
【０２０７】
２８．  純粋なモノマー化合物である天然又は合成の有機物質並びにそれらの混合物、例えば鉱油、動物又は植物性油、脂肪又はワックス、合成エステル、例えばフタレート、アジペート、ホスフェート及びトリメリテートをベースとする油、脂肪又はワックス並びに合成エステルと鉱油との任意の質量比での混合物並びに前記の有機物質の水性エマルジヨン。
【０２０８】
２９．  天然又は合成のゴムの水性エマルジヨン、例えばカルボキシル化されたスチレン／ブタジエン−コポリマーをベースとする天然のラテックス。
【０２０９】
少なくとも１種のＵＶ−吸収剤を含有する微細なポリマー粉末又は本発明による安定剤混合物は、ポリウレタンの製造、殊にポリウレタンフォームの製造時に使用することもできる。このようにして得られるポリウレタン及びポリウレタンフォームは、これによってＵＶ−線の作用又はＵＶ−線、酸素及び熱の作用に対して保護される。
【０２１０】
このポリウレタンは、例えば末端ヒドロキシル基を含有するポリエーテル、ポリエステル及びポリブタジエンと脂肪族又は芳香族ポリイソシアネートとの反応により得ることができる。
【０２１１】
末端ヒドロキシル基を有するポリエーテルは、一般に公知であり、例えば三弗化硼素の存在下でのエポキシド、例えばエチレンオキシド、プロピレンオキシド、ブチレンオキシド、スチレンオキシド又はエピクロルヒドリンの重合により又はエポキシド単独での又は混合しての相互の付加反応により又は反応性水素原子を含有する開始剤、例えば水、アルコール、アンモニア又はアミン、例えばエチレングリコール、プロピレン−１，２−又は−１，３−グリコール、トリメチロールプロパン、４，４’−ジヒドロキシジフェニルプロパン、アニリン、エタノールアミン又はエチレンジアミンとの後続反応で製造することができる。同様に、サッカロースを含有するポリエーテルを使用することができる。大抵の場合に、多数の１級ＯＨ−基（ポリエーテル中に存在する全ＯＨ−基の９０％まで）を有するポリエーテルが有利である。付加的に、例えばポリエーテルの存在下でのスチレンとアクリロニトリルとの重合により製造される、ビニルポリマーで変性されたポリエーテル（これはＯＨ−基を有するポリブタジエンである）を使用することができる。
【０２１２】
前記の化合物は、ポリヒドロキシ化合物であり、４００〜１００００ｇ／モル、殊に８００〜１００００／モル、有利には１０００〜６０００ｇ／モルの範囲の分子量を有し、従ってこのポリエーテルは少なくとも２個、通常は２〜８個の、有利には２〜４個のヒドロキシル基を有し、均質ポリウレタン及び細胞状ポリウレタンの製造のために知られている。
【０２１３】
勿論、イソシアネート基に対して反応性の水素原子少なくとも２個を有し、有利に４００〜１００００ｇ／モルの分子量を有する前記化合物の混合物を使用することもできる。
【０２１４】
次のものが有利である：脂肪族、環状脂肪族、芳香脂肪族、芳香族及びヘテロ環式ポリイソシアネート、例えばエチレン−ジイソシアネート、１，４−テトラメチレンジイソシアネート、１，６−ヘキサメチレンジイソシアネート、１，１２−ドデカンジイソシアネート、シクロブタン−１，３−ジイソシアネート、シクロヘキサン−１，３−及び−１，４−ジイソシアネート並びにこれらの異性体の混合物；１−イソシアネート−３，３，５−トリメチル−５−イソシアネートメチルシクロヘキサン、２，４−及び２，６−ヘキサヒドロトリレンジイソシアネート並びにこれら異性体の混合物；ヘキサヒドロ−１，３−及び／又は−１，４−フェニレンジイソシアネート、ペルヒドロ−２，４’−及び／又は−４，４’−ジフェニルメタンジイソシアネート、１，３−及び１，４−フェニレンジイソシアネート、２，４−及び２，６−トリレンジイソシアネート並びにこれら異性体の混合物；ジフェニルメタン−２，４’−及び／又は−４，４’−ジイソシアネート、ナフチレン−１，５−ジイソシアネート、トリフェニルメタン−４，４’，４”−トリイソシアネート、アニリン／ホルムアルデヒド−縮合に引き続くホスゲン化により得られるポリフェニルポリメチレンポリイソシアネート、ｍ−及びｐ−イソシアネートフェニルスルホニルイソシアネート、過塩素化されたアリールポリイソシアネート、カルボジイミド基含有ポリイソシアネート、アロファナート基含有ポリイソシアネート、イソシアヌラート基含有ポリイソシアネート、ウレタン基含有ポリイソシアネート、アシル化された尿素基含有ポリイソシアネート、ビウレット基含有ポリイソシアネート、エステル基含有ポリイソシアネート、前記イソシアネートとアセタールとの反応生成物並びにポリマー脂肪酸の基を含有するポリイソシアネート。
【０２１５】
更に、イソシアナート基を含有する蒸留残分（この際、この残分はそれ自体として又は前記ポリイソシアネートの１種以上中に溶かされて存在し、イソシアネートの工業的製造の間に生じる）も使用できる。更に前記ポリイソシアネートの任意の混合物の使用も可能である。
【０２１６】
容易な方法で工業的に入手可能なポリイソシアネートが有利に使用でき、この例は、例えば、２，４−及び−２，６−トリレンジイソシアネート並びにこれらの異性体（”ＴＤＩ”）の任意の混合物；アニリン／ホルムアルデヒド−縮合に引き続くホスゲン化によって得られるポリフェニルポリメチレンポリイソシアネート（”粗製ＭＤＩ”）；カルボイミド−、ウレタン−、アロファナート−、イソシアヌラート−、尿素−及び／又はビウレット−基を含有するポリイソシアネート（いわゆる変性されたポリウレタン）である。
【０２１７】
ＵＶ−吸収剤含有ポリマー粉末又は本発明による安定剤混合物によって安定化されうるポリマーとは、ラッカー又はその中に含有される結合剤とも理解できる。後者は、通例、前記のポイント１〜２９に記載のポリマー１種以上、殊にポイント２０〜２５に記載されているポリマー１種以上から成るか又はこれらを含有している。
【０２１８】
ＵＶ−吸収剤含有ポリマー粉末又は本発明による安定剤混合物によって安定化されうるポリマーは、有利に、前記の群から選択される天然、半合成又は合成のポリマーからのものである。殊に、ＵＶ−吸収剤含有ポリマー粉末又は本発明による安定剤混合物は熱可塑性ポリマーの、有利にポリオレフィン、特別好ましくはポリエチレン及びポリプロピレンの又はモノ−及びジオレフィンとのこれらコポリマーの安定化時に使用される。
【０２１９】
従って、本発明の目的物は、その有利な実施形を考慮しても有効量のＵＶ−吸収剤少なくとも１種を含有する微細なポリマー粉末を含有する、ＵＶ−線の作用に対して安定化されたポリマー、殊にポリオレフィンである。
【０２２０】
更に、本発明の目的物は、その有利な実施形を考慮しても有効量の本発明による安定剤混合物を含有する、ＵＶ−線、酸素及び熱の作用に対して安定化されたポリマー、殊にポリオレフィンである。
【０２２１】
本発明の更なる目的物は、前記の本発明による、ＵＶ−線の作用に対して又はＵＶ−線、酸素及び熱の作用に対して安定化されたポリマー、殊にポリオレフィンから製造された物体である。
【０２２２】
成分（ａ）及び本発明による安定化剤混合物の成分（ｂ）〜（ｆ）からなる群から選択される成分の少なくとももう１種は、単独でも、相互に混合してもポリマーに添加することができる。
【０２２３】
成分（ａ）は、安定化すべきポリマーに、安定化すべきポリマーの質量に対して０．０００５〜５質量％、有利には０．００１〜２質量％及び殊に０．０１〜２質量％の量で添加される。
【０２２４】
成分（ｂ）及び／又は（ｃ）及び／又は（ｄ）及び／又は（ｅ）及び／又は（ｆ）は、安定化すべきポリマーに、それぞれ、安定化すべきポリマーの質量に対して０．０１〜１０質量％、有利には０．０１〜５質量％、特に好ましくは０．０２５〜３質量％及び殊に０．０２５〜１質量％の量で添加される。
【０２２５】
本発明による安定剤混合物の成分（ａ）及び（ｂ）及び／又は（ｃ）及び／又は（ｄ）及び／又は（ｅ）及び／又は（ｆ）が混合物として安定化すべきポリマーに加えられる場合には、それらは、前記の量（安定化すべきポリマーの質量に対して）に相応して、本発明による安定剤混合物中に含有している。
【０２２６】
有利な安定剤混合物は、成分（ａ）及び（ｂ）並びに場合によっては成分（ｃ）、（ｄ）、（ｅ）及び（ｆ）の群から選択される更なる化合物を含有する。
【０２２７】
その他の有利な安定剤混合物は、成分（ａ）及び（ｂ）と共になお、成分（ｃ）としての立体障害フェノールからなる群から選択される少なくとも１種の化合物並びに場合により成分（ｄ）、（ｅ）及び（ｆ）の群から選択される更なる化合物を含有する。
【０２２８】
その他の有利な安定剤混合物は、成分（ａ）及び（ｂ）と共になお、成分（ｄ）としての立体障害アミンからなる群から選択される少なくとも１種の化合物並びに場合により成分（ｃ）、（ｅ）及び（ｆ）の群から選択される更なる化合物を含有する。
【０２２９】
その他の有利な安定剤混合物は、成分（ａ）及び（ｂ）と共になお、成分（ｅ）としてのクロマンの群から選択される少なくとも１種の化合物並びに場合により成分（ｃ）、（ｄ）及び（ｆ）の群から選択される更なる化合物を含有する。
【０２３０】
その他の有利な安定剤混合物は、成分（ａ）及び（ｂ）と共になお、成分（ｆ）としての亜鉛−、カルシウム−、マグネシウム−、セリウム−、鉄−及びマンガン塩からの群から選択される少なくとも１種の有機又は無機の塩並びに場合により成分（ｃ）、（ｄ）及び（ｅ）の群から選択される更なる化合物を含有する。
【０２３１】
その他の有利な安定剤混合物は、成分（ａ）及び（ｂ）と共になお、成分（ｃ）としての立体障害フェノールからの群から選択される少なくとも１種の化合物及びなお成分（ｄ）としての立体障害アミンからの群から選択される少なくとも１種の化合物並びに場合により成分（ｅ）及び（ｆ）の群から選択される更なる化合物を含有する。
【０２３２】
その他の有利な安定剤混合物は、成分（ａ）及び（ｂ）と共になお、成分（ｃ）としての立体障害フェノールからの群から選択される少なくとも１種の化合物及びなお成分（ｅ）としてのクロマンからの群から選択される少なくとも１種の化合物並びに場合により成分（ｄ）及び（ｆ）の群から選択される更なる化合物を含有する。
【０２３３】
その他の有利な安定剤混合物は、成分（ａ）及び（ｂ）と共になお、成分（ｃ）としての立体障害フェノールからの群から選択される少なくとも１種の化合物及びなお成分（ｆ）としての亜鉛−、カルシウム−、マグネシウム−、セリウム−、鉄−及びマンガン塩からなる群から選択される少なくとも１種の有機又は無機の塩並びに場合によりなお成分（ｄ）及び（ｅ）の群から選択される更なる化合物を含有する。
【０２３４】
その他の有利な安定剤混合物は、成分（ａ）及び（ｂ）と共になお、成分（ｄ）としての立体障害アミンからの群から選択される少なくとも１種の化合物及び成分（ｅ）としてのクロマンの群から選択される少なくとも１種の化合物並びに場合によりなお成分（ｃ）及び（ｆ）の群から選択される更なる化合物を含有する。
【０２３５】
その他の有利な安定剤混合物は、成分（ａ）及び（ｂ）と共になお、成分（ｄ）としての立体障害アミンからの群から選択される少なくとも１種の化合物及び成分（ｆ）としての亜鉛−、カルシウム−、マグネシウム−、セリウム−、鉄−及びマンガン塩からなる群から選択される少なくとも１種の有機又は無機の塩並びに場合によりなお成分（ｃ）及び（ｅ）の群から選択される更なる化合物を含有する。
【０２３６】
その他の有利な安定剤混合物は、成分（ａ）及び（ｂ）と共になお、成分（ｅ）としてのクロマンの群から選択される少なくとも１種の化合物及びなお成分（ｆ）としての亜鉛−、カルシウム−、マグネシウム−、セリウム−、鉄−及びマンガン塩からなる群から選択される少なくとも１種の有機又は無機の塩並びに場合によりなお成分（ｃ）及び（ｄ）の群から選択される更なる化合物を含有する。
【０２３７】
その他の有利な安定剤混合物は、成分（ａ）及び（ｂ）と共になお、成分（ｃ）としての立体障害フェノールからの群から選択される少なくとも１種の化合物、なお成分（ｄ）としての立体障害アミンからなる群から選択される少なくとも１種の化合物及び成分（ｅ）としてのクロマンの群から選択される少なくとも１種の化合物並びに場合によりなお成分（ｆ）の更なる化合物を含有する。
【０２３８】
その他の有利な安定剤混合物は、成分（ａ）及び（ｂ）と共になお、成分（ｃ）としての立体障害フェノールからなる群から選択される少なくとも１種の化合物、なお成分（ｄ）としての立体障害アミンからなる群から選択される少なくとも１種の化合物及びなお成分（ｆ）としての亜鉛−、カルシウム−、マグネシウム−、セリウム−、鉄−及びマンガン塩からなる群から選択される少なくとも１種の有機又は無機の塩並びに場合によりなお成分（ｅ）の更なる化合物を含有する。
【０２３９】
勿論、ポリマーになお、純粋な、即ちポリマーマトリックス中に導入されていない又はポリマーマトリックスによって部分的又は完全に包囲されていないＵＶ−吸収剤をも、ＵＶ−吸収剤含有ポリマー粉末と共に添加することもできるか又は、本発明による安定化剤混合物は付加的になお、先に例示された純粋なＵＶ−吸収剤を含有することができる。
【０２４０】
本発明による安定剤混合物は、更になお次に挙げられている群から選択される更なる安定剤（補助安定剤）を含有することができる。
１．  酸化防止剤及びラジカル捕捉剤
１．１  アルキル化モノフェノール、例えば：２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチロシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、線状又は分枝アルキル鎖を有するノニルフェノール、例えば２，６−ジノニル−４−メチルフェノール、２，４−ジメチル−６−（１’−メチルウンデシ−１’−イル）フェノール、２，４−ジメチル−６−（１’−メチルヘプタデシ−１’−イル）−フェノール、２，４−ジメチル−６−（１’−メチルトリデシ−１’−イル）フェノール及びこれらの混合物。
【０２４１】
１．２  アルキルチオメチルフェノール、例えば：２，４−ジオクチルチオメチル−６−ｔ−ブチルフェノール、  ２，４−ジオクチルチオメチル−６−メチルフェノール、２，４−ジオクチルチオメチル−６−エチルフェノール、２，６−ジドデシルチオメチル−４−ノニルフェノール。
【０２４２】
１．３  ヒドロキノン及びアルキル化ヒドロキノン、例えば：２，６−ジ−ｔ−ブチル−４−メトキシフェノール、２，５−ジ−ｔ−ブチルヒドロキキノン、２，５−ジ−ｔ−アミルヒドロキキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアレート、ビス（３，５−ジ−ｔ−ブチル−４−ヒドロキシフェニル）アジペート。
【０２４３】
１．４  トコフェロール、例えば：α−トコフェロール、β−トコフェロール、γ−トコフェロール、δ−トコフェロール及びこれらの混合物（ビタミンＥ）。
【０２４４】
１．５  ヒドロキシル化チオジフェニルエーテル、例えば：２，２’−チオ−ビス（６−ｔ−ブチル−４−メチルフェノール）、２，２’−チオ−ビス（４−オクチルフェノール）、４，４’−チオ−ビス（６−ｔ−ブチル−３−メチルフェノール）、４，４’−チオ−ビス（６−ｔ−ブチル−２−メチルフェノール）、４，４’−チオ−ビス（３，６−ジ−ｓ−アミルフェノール）、４，４’−チオ−ビス（２，６−ジメチル−４−ヒドロキシフェニル）ジスルフィド。
【０２４５】
１．６  アルキリデンビスフェノール、例えば：２，２’−メチレン−ビス（６−ｔ−ブチル−４−メチルフェノール）、２，２’−メチレン−ビス（６−ブチル−４−エチルフェノール）、２，２’−メチレン−ビス［４−メチル−６−（α−メチルシクロヘキシル）フェノール］、２，２’−メチレン−ビス（４−メチル−６−シクロヘキシル−フェノール）、２，２’−メチレン−ビス（６−ノニル−４−メチルフェノール）、２，２’−メチレン−ビス（４，６−ジ−ｔ−ブチルフェノール）、２，２’−エチリデン−ビス（４，６−ジ−ｔ−ブチルフェノール）、２，２’−エチリデン−ビス（６−ｔ−ブチル−４−イソブチルフェノール）、２，２’−メチレン−ビス［６−（α−メチルベンジル）−４−ノニルフェノール］、２，２’−メチレン−ビス［６−（α，α−ジメチルベンジル）−４−ノニルフェノール］、４，４’−メチレン−ビス（２，６−ジ−ｔ−ブチルフェノール）、４，４’−メチレン−ビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール−ビス［３，３−ビス（３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン。
【０２４６】
１．７  酸素、窒素又は硫黄を含有するベンジル化合物、例えば：３，５，３’，５’−テトラ−ｔ−ブチル−４，４’−ジヒドロキシジベンジルエーテル、オクタデシル−４−４−ヒドロキシ−３，５−ジメチルベンジルメルカプトアセテート、トリデシル−４−ヒドロキシ−３，５−ジ−ｔ−ブチル−ベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテート。
【０２４７】
１．８  ヒドロキシベンジル化されたマロネート、例えば：ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシル−メルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート。
【０２４８】
１．９  芳香族ヒドロキシベンジル化合物、例えば：１，３，５−トリス（３，５−ジ−ｔ−ブチル−４−ヒドロキシベンジル）−２，４，６−トリメチルベンゾール、１，４−ビス（３，５−ジ−ｔ−ブチルヒドロキシベンジル）−２，３，５，６−テトラメチルベンゾール、２，４，６−トリス（３，５−ジ−ｔ−ブチル−４−ヒドロキシベンジル）フェノール。
【０２４９】
１．１０  トリアジン化合物、例えば：２，４−ビス（オクチルメルカプト）−６−（３，５−ジ−ｔ−ブチル−４−ヒドロキシアニリン）−１，３，５−トリアジン、２−オクチルメルカプト−４，６−ビス（３，５−ジ−ｔ−ブチル−４−ヒドロキシアニリン）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート。
【０２５０】
１．１１  ベンジルホスホネート、例えば：ジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸のモノエチルエステルのカルシウム塩。
【０２５１】
１．１２  アシルアミノフェノール、例えば：４−ヒドロキシラウルアニリド、４−ヒドロキシステアルアニリド、オクチル−Ｎ−（３，５−ジ−ｔ−ブチル−４−ヒドロキシフェニル）カルバメート。
【０２５２】
１．１３  β−（３，５−ジ−ｔ−ブチル−４−ヒドロキシフェニル）プロピオン酸と１価−又は多価アルコールとのエステル、例えば：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリット、トリス（ヒドロキシエチル）イソシアヌレート、Ｎ，Ｎ’−ビス（ヒドロキシエチル）オキサルアミド、３−チオウンデカノール、３−チオペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０２５３】
１．１４  β−（５−ｔ−ブチル−４−ヒドロキシ−３−メチルフェニル）プロピオン酸と１価−又は多価アルコールとのエステル、例えば：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリット、トリス（ヒドロキシエチル）イソシアヌレート、Ｎ，Ｎ’−ビス（ヒドロキシエチル）オキサルアミド、３−チオウンデカノール、３−チオペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０２５４】
１．１５  β−（３，５−ジシクロヘキシル−４−ヒドロキシフェニル）プロピオン酸と１価−又は多価アルコールとのエステル、例えば：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリット、トリス（ヒドロキシエチル）イソシアヌレート、Ｎ，Ｎ’−ビス（ヒドロキシエチル）オキサルアミド、３−チオウンデカノール、３−チオペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０２５５】
１．１６  （３，５−ジ−ｔ−ブチル−４−ヒドロキシフェニル）酢酸と１価−又は多価アルコールとのエステル、例えば：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリット、トリス（ヒドロキシエチル）イソシアヌレート、Ｎ，Ｎ’−ビス（ヒドロキシエチル）オキサルアミド、３−チオウンデカノール、３−チオペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０２５６】
１．１７  β−（３，５−ジ−ｔ−ブチル−４−ヒドロキシフェニル）プロピオン酸のアミド、例えば：Ｎ，Ｎ’−（ビス（３，５−ジ−ｔ−ブチル−４−ヒドロキシフェニルプロピオニル）ヘキサメチレンジアミド、Ｎ，Ｎ’−（ビス（３，５−ジ−ｔ−ブチル−４−ヒドロキシフェニルプロピオニル）トリメチレンジアミド、Ｎ，Ｎ’−ビス（３，５−ジ−ｔ−ブチル−４−ヒドロキシフェニルプロピオニル）ヒドラジド、Ｎ，Ｎ’−（ビス［２−（３−［（３，５−ジ−ｔ−ブチル−４−ヒドロキシフェニル］プロピオニルオキシ）エチル］オキサルアミド（Fa.UniroyalのＮａｕｇａｒｄ（Ｒ）ＸＬ−１）。
【０２５７】
１．１８  アスコルビン酸及び誘導体、例えばビタミンＣ及びパルミトールアスコルベート。
【０２５８】
１．１９  アミン酸化防止剤、例えば：Ｎ，Ｎ’−ジ−イソプロピル−ｐ−フェニレンジアミン、Ｎ，Ｎ’−ｓ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルオールスルファモイル）ジフェニルアミン、Ｎ，Ｎ’−ジメチル−Ｎ，Ｎ’−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、ジオクチルフェニルアミン、例えばｐ，ｐ’−（ジ−ｔ−オクチルフェニル）アミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）−アミン、２，６−ジ−ｔ−ブチル−４−ジメチルアミノ−メチルフェノール、２，４’−ジアミノ−ジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］メタン、１，２−ビス（フェニルアミノ）プロパン、ビス［４−（１’，３’−ジメチルブチル）フェニル］アミン、モノ−及びジアルキル化されたｔ−ブチル／ｔ−オクチルジフェニルアミンの混合物、モノ−及びジアルキル化されたノニルジフェニルアミンの混合物、モノ−及びジアルキル化されたドデシルジフェニルアミンの混合物、モノ−及びジアルキル化されたイソプロピル／イソヘキシルジフェニルアミンの混合物、モノ−及びジアルキル化されたｔ−ブチルジフェニルアミンの混合物、２，３−ジヒドロ−３，３−ジメチル−４Ｈ−１，４−ベンゾチアジン、フェノチアジン、モノ−及びジアルキル化されたｔ−ブチル／ｔ−オクチルフェノチアジンの混合物、モノ−及びジアルキル化されたｔ−オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジン−４−イル）ヘキサメチレンジアミン、ビス（２，２，６，６−テトラメチルピペリジン−４−イル）セバケート、２，２，６，６−テトラメチルピペリジン−４−オン、２，２，６，６−テトラメチルピペリジン−４−オール。
【０２５９】
１．２０  ベンゾフラノン及びインドリノン、例えば：刊行物ＵＳ４３２５８６３、ＵＳ４３３８２４４、ＵＳ５１７５３１２、ＵＳ５２１６０５２、ＵＳ５２５２６４３、ＤＥ４３１６６１１Ａ１、ＤＥ４３１６６２２Ａ１、ＤＥ４３１６８７６Ａ１、ＥＰ５８９８３９Ａ１及びＥＰ５９１１０２Ａ１に開示されている化合物、３−［４−（２−アセトキシエトキシ）フェニル］−５，７−ジ−ｔ−ブチルベンゾフラン−２−オン、３−［４−（２−（ステアロイルオキシエトキシ）フェニル］−５，７−ジ−ｔ−ブチルベンゾフラン−２−オン、３，３’−ビス［５，７−ジ−ｔ−ブチル−３−（４−［２−ヒドロキシエトキシ］フェニル）ベンゾフラン−２−オン、５，７−ジ−ｔ−ブチル−３−（４−エトキシフェニル）ベンゾフラン−２−オン、３−（４−アセトキシ−３，５−ジメチルフェニル）−５，７−ジ−ｔ−ブチルベンゾフラノン−２−オン、３−（３，５−ジメチル−４−ピバロイルオキシフェニル）−５，７−ジ−ｔ−ブチルベンゾフラン−２−オン、殊に、次式の化合物：
【０２６０】
【化６０】
2006507382.tif 000061
【０２６１】
１．２１  次式の化合物：
【０２６２】
【化６１】
2006507382.tif 000062
及びこれらの次式の互変異性化合物：
【０２６３】
【化６２】
2006507382.tif 000063
［式中、Ｒ２は、Ｌ’と同じもの又は基−（Ｒ２Ｎ）Ｃ＝Ｃ（Ｌ’）２を表し、ここで、双方の基ＲとＬ’は、それぞれ同じまたは相互に異なるものであってよく；Ｌ’は−ＣＮ、−ＣＯＲ、ＣＯＯＲ、−ＳＯ２Ｒを表し；Ｌは酸素、＝ＮＲ又は硫黄を表し；Ｒ１、Ｒ３及びＲは、相互に無関係に、水素；線状又は分枝したＣ１〜Ｃ２４−アルキル；線状又は分枝したＣ２〜Ｃ２４−アルケニル；線状又は分枝したＣ２〜Ｃ２４−アルキニル；線状又は分枝したＣ２〜Ｃ８−アルコキシアルキル；場合により置換されたＣ３〜Ｃ１２−シクロアルキル；場合により置換された５−又は６員のヘテロ環式基（これは、酸素、窒素及び硫黄からなる群から選択される少なくとも１個のヘテロ原子を含有する）；場合により置換されたＣ６〜Ｃ２０−アリールを表す］。
【０２６４】
これら化合物の製造は、例えば刊行物ＷＯ９５／０４７３３に記載されており、ポリマー用の安定剤混合物としてのそれらの使用は、ドイツ特許出願第１０２５０２６０．９から公知である。
【０２６５】
２．  その他のＵＶ−及び光安定剤
２．１  ニッケル化合物、例えば：２，２’−チオ−ビス［４−（１，１，３，３−テトラメチルブチル）フェノール］のニッケル錯体、例えば付加的リガンド、例えばｎ−ブチルアミン、トリエタノールアミン又はＮ−シクロヘキシルジエタノールアミンを有する又は有しない１：１−又は１：２−錯体、ニッケルジブチルジチオカルバメート、４−ヒドロキシ−３，５−ジ−ｔ−ブチルベンジルホスホン酸のモノアルキルエステル、例えばメチル−又はエチルエステルのニッケル塩、ケトオキシム、例えば２−ヒドロキシ−４−メチルフェニルウンデシルケトオキシムとのニッケル錯体、付加的リガンドを有する又は有しない１−フェニル−４−ラウロイル−５−ヒドロキシピラゾールのニッケル錯体。
【０２６６】
２．２  その他の立体障害アミン及びそのＮ−アルコキシ誘導体、例えば：１−（２−ヒドロキシエチル）−２，２，６，６−テトラ−４−ヒドロキシピペリジンとコハク酸とからの縮合生成物、線状又は環状のＮ，Ｎ’−ビス（２，２，６，６−テトラメチル−４−ピペリジニル）ヘキサメチレンジアミンと４−ｔ−オクチルアミノ−２，６−ジクロロ−１，３，５−ｓ−トリアジンとからの縮合生成物、トリス（２，２，６，６−テトラメチル−４−ピペリジニル）ニトリロトリアセテート、テトラキス（２，２，６，６−テトラメチル−４−ピペリジニル）−１，２，３，４−ブタンテトラカルボキシレート、１，１’−（１，２−エタンジイル）−ビス（３，３，５，５−テトラメチルピペラジノン、線状又は環状のＮ，Ｎ’−ビス（２，２，６，６−テトラメチル−４−ピペリジニル）ヘキサメチレンジアミンと４−モルホリン−２，６−ジクロロ−１，３，５−トリアジンとからの縮合生成物、２−クロロ−４，６−ジ−（４−ｎ−ブチルアミノ−２，２，６，６−テトラメチルピペリジニル）−１，３，５−トリアジンと１，２−ビス（３−アミノプロピルアミノ）エタンとからの縮合生成物、２−クロロ−４，６−ジ−（４−ｎ−ブチルアミノ−１，２，２，６，６−ペンタメチルピペリジニル）−１，３，５−トリアジンと１，２−ビス（３−アミノプロピルアミノ）エタンとからの縮合生成物、３−ドデシル−１−（１，２，２，６，６−ペンタメチル−４−ピペリジニル）ピロリジン−２，５−ジオン、４−ヘキサデシルオキシ−及び４−ステアロイルオキシ−２，２，６，６−テトラメチルピペリジンからの混合物、Ｎ，Ｎ’−ビス（２，２，６，６−テトラメチル−４−ピペリジニル）ヘキサメチレンジアミンと４−シクロヘキシルアミノ−２，６−ジクロロ−１，３，５−トリアジンとからの縮合生成物、１，２−ビス（３−アミノ−プロピルアミノ）エタンと２，４，６−トリクロロ−１，３，５−トリアジンとからの縮合生成物、４−ブチルアミノ−２，２，６，６−テトラメチルピペリジン（ＣＡＳ  Ｒｅｇ．Ｎｒ．［１３６５０４−９６−６］、Ｎ−（２，２，６，６−テトラメチル−４−ピペリジニル）−ｎ−ドデシルスクシンイミド、Ｎ−（１，２，２，６，６−ペンタメチル−４−ピペリジニル）−ｎ−ドデシルスクシンイミド、７，７，９，９−テトラメチル−２−シクロウンデシル−１−オキサ−３，８−ジアザ−４−オキソ−スピロ［４．５］デカンとエピクロロヒドリンとの反応生成物、１，１−ビス（１，２，２，６，６−ペンタメチル−４−ピペリジニルオキシカルボニル）−２−（４−メトキシフェニル）−エテン、２−メトキシ−メチレンマロン酸と１，２，２，６，６−ペンタメチル−４−ヒドロキシピペリジンとのジエステル。
【０２６７】
２．３  オキサミド、例えば：４，４’−ジオクチルオキシオキサニリド、２，２’−ジエトキシオキサニリド、２，２’−ジオクチルオキシ−５，５’−ジ−ｔ−ブトキサニリド、２，２’−ジドデシルオキシ−５，５’−ジ−ｔ−ブチロキサニリド、２−エトキシ−２’−エチロキサニリド、Ｎ，Ｎ’−ビス（３−ジメチルアミノプロピル）オキサミド、２−エトキシ−５−ｔ−ブチル−２’−エトキサニリド及び２−エトキシ−２’−エチル−５，４’−ジ−ｔ−ブトキサニリドとのそれらの混合物並びにジ置換されたオルト−及びパラ−メトキシオキサニリドの混合物及びジ置換されたオルト−及びパラ−エトキシオキサニリドの混合物。
【０２６８】
３．  ”金属失活剤”、例えば：Ｎ，Ｎ−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリル−ジヒドラジド、アキサアニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０２６９】
４．  ヒドロキシルアミン、例えば：Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化されたトールアミン(Tallamin)から誘導されたＮ，Ｎ−ジアルキルヒドロキシルアミン。
【０２７０】
５．  ニトロン、例えば：Ｎ−ベンジル−α−フェニルニトロン、Ｎ−エチル−α−メチルニトロン、Ｎ−オクチル−α−ヘプチルニトロン、N−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化されたトールアミンから誘導されたニトロン。
【０２７１】
６．  チオ相乗作用剤、例えば：ジラウリルチオジプロピオネート、ジステアリールチオジプロピオネート。
【０２７２】
７．  ペルオキシドを分解することのできる試薬、例えば：β−チオジプロピオン酸のエステル、例えばラウリル−、ステアリール−、ミリスチル−又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリスリトールテトラキス（β−ドデシルメルカプト）プロピオネート。
【０２７３】
８．  ポリアミド安定剤、例えば：ヨウ素及び／又は燐の化合物と組み合わされた銅塩、２価マンガンの塩。
【０２７４】
９．  塩基性補助安定剤、例えば：メラミン、ポリビニルピロリド、ジシアノジアミド、トリアリルシアヌレート、尿素の誘導体、ヒドラジンの誘導体、アミン、ポリアミド、ポリウレタン、高分子量を有する脂肪酸のアルカリ−及びアルカリ土類金属塩、例えばステアリン酸カルシウム、ステアリン酸亜鉛、ステアリン酸マグネシウム、ベヘン酸マグネシウム、リシノール酸ナトリウム、パルミチン酸カリウム、ピロカテコール酸アンチモン、ピロカテコール酸錫、ピロカテコール酸亜鉛。
【０２７５】
１０．  成核試薬／核形成剤、例えば：無機物質、例えばタルク、金属酸化物（例えば二酸化チタン又は酸化マグネシウム）、燐酸塩、炭酸塩又は硫酸塩（有利にアルカリ土類金属の）、有機化合物、例えばモノ−又はポリカルボン酸及びそれらの塩（例えば４−ｔ−ブチル安息香酸、アジピン酸、ジフェニル酢酸、コハク酸ナトリウム、安息香酸ナトリウム）、ポリマー化合物、例えばイオン性コポリマー（”イオノマー”）。
【０２７６】
１１．  充填剤及び補強剤、例えば：炭酸カルシウム、珪酸塩、ガラス繊維、ガラスパール（−小球）、タルク、カオリン、雲母、硫酸バリウム、金属酸化物及び−水酸化物、カーボンブラック、グラファイト、木材粉末並びに他の天然産物の粉末及び繊維、合成繊維。
【０２７７】
１２．  他の添加剤、例えば：可塑剤、染料、顔料、減摩剤、乳化剤、流動化助剤、触媒、内滑剤、光学的明化剤、防火剤、帯電防止−助剤、発泡剤。
【０２７８】
前記の安定剤（補助安定剤）を、安定化すべきポリマーに、場合により、安定化すべきポリマーの質量に対して０．０１〜１０質量％の量で添加することができる。
【０２７９】
ポイント１１．に記載の充填剤及び補強剤、例えばタルク、炭酸カルシウム、雲母又はカオリンを、安定化すべきポリマーに、場合により安定化すべきポリマーの質量に対して０．０１〜４０質量％の量で添加することができる。
【０２８０】
ポイント１１．に記載の充填剤及び補強剤、例えば金属水酸化物、殊に水酸化アルミニウム又は水酸化マグネシウムを、安定化すべきポリマーに、場合により安定化すべきポリマーの質量に対して０．０１〜６０質量％の量で添加することができる。
【０２８１】
充填剤としてのカーボンブラックを、安定化すべきポリマーに、場合により安定化すべきポリマーの質量に対して０．０１〜５質量％の量で添加することができる。
【０２８２】
補強剤としてのガラス繊維を、安定化すべきポリマーに、場合により安定化すべきポリマーの質量に対して０．０１〜２０質量％の量で添加することができる。
【０２８３】
本発明の更なる課題は、ＵＶ−線、酸素及び熱の作用に対してポリマー、殊にポリオレフィンを安定化するための方法にも関し、これは、ポリマーに、本発明による安定剤混合物を、有利な実施形を考慮しても有効量で添加することを特徴とする。
【０２８４】
成分（ａ）及び（ｂ）及び／又は（ｃ）及び／又は（ｄ）及び／又は（ｅ）及び／又は（ｆ）の導入は、−個々に又は相互に混合して、かつ場合によっては他の安定剤（補助安定剤）と一緒に−安定化すべきポリマー中に、自体公知の方法で、例えば加工の前又は間に行うか、又は本発明による安定剤混合物を、溶剤又は懸濁剤中に溶かして又は懸濁させて、この溶剤又は懸濁剤の蒸発の前又は後に、安定化すべきポリマーに加える。本発明による安定剤混合物から出発して、前者をマスターバッチの全質量に対して２．５〜２５質量％の量で含有しているマスターバッチを製造することもできる。
【０２８５】
本発明による安定剤混合物は、場合により他の安定剤（補助安定剤）の存在下に、例えば重合の後にも、なお重合の間にも又は架橋の前にも、安定化すべきポリマーに添加することができる。
【０２８６】
本発明による安定剤混合物は、場合によっては他の安定剤（補助安定剤）の存在下に、安定化すべきポリマーに、純粋な形でも、ワックス、油又はポリマー中に封入しても添加することができる。
【０２８７】
本発明による安定剤混合物は、場合によっては溶解して又は融解して使用されうる他の安定剤（補助安定剤）の存在下に、安定化すべきポリマー中に噴入することもできる。この噴入は、有利に、重合触媒の失活の間に使用される蒸気を用いて、かつ、この蒸気を用いて行うことができる。
【０２８８】
球形の重合されたポリオレフィンの場合には、本発明による安定剤混合物を、場合によっては他の安定剤（補助安定剤）の存在下に、共に噴霧化することによって導入することが有利でありうる。
【０２８９】
本発明により安定化されたポリマーは、種々の方法で、例えば、フィルム、繊維、ベルト、溶融組成物、プロフィル又はダイカスト部材に成形することができる。
【手続補正書】
【提出日】平成16年5月12日(2004.5.12)
【手続補正１】
【補正対象書類名】明細書
【補正対象項目名】００１４
【補正方法】変更
【補正の内容】
【００１４】
ベンズトリアゾール及び２−（２’−ヒドロキシフェニル）ベンズトリアゾールの誘導体、例えば２−（２Ｈ−ベンズトリアゾール−２−イル）−４−メチル−６−（２−メチル−３−（（１，１，３，３−テトラメチル−１−（トリメチルシリルオキシ）ジシロキサニル）−プロピル）−フェノール、２−（２’−ヒドロキシ−５’−メチルフェニル）ベンズトリアゾール、２−（３’，５’−ジ−ｔ−ブチル−２’−ヒドロキシフェニル）ベンズトリアゾール、２−（５’−ｔ−ブチル−２’−ヒドロキシフェニル）ベンズトリアゾール、２−［２’−ヒドロキシ−５’−（１，１，３，３−テトラメチル−ブチル）フェニル］ベンズトリアゾール、２−（３’，５’−ジ−ｔ−ブチル−２’−ヒドロキシ−フェニル）−５−クロロベンズトリアゾール、２−（３’−ｔ−ブチル−２’−ヒドロキシ−５’−メチルフェニル）−５−クロロベンズトリアゾール、２−（３’−ｓ−ブチル−５’−ｔ−ブチル−２’−ヒドロキシフェニル）ベンズトリアゾール、２−（２’−ヒドロキシ−４’−オクチルオキシフェニル）−ベンズトリアゾール、２−（３’，５’−ジ−ｔ−アミル−２’−ヒドロキシフェニル）ベンズトリアゾール、２−［３’，５’−ビス（α，α−ジメチルベンジル）−２’−ヒドロキシフェニル］ベンズトリアゾール、２−［３’−ｔ−ブチル−２’−ヒドロキシ−５’−（２−オクチルオキシカルボニルエチル）フェニル］−５−クロロベンズトリアゾール、２−［３’−ｔ−ブチル−５’−（２−（２−エチルヘキシルオキシ）−カルボニルエチル）−２’−ヒドロキシフェニル］−５−クロロベンズトリアゾール、２［３’−ｔ−ブチル−２’−ヒドロキシ−５’−（２−メトキシカルボニルエチル）フェニル］−５−クロロベンズトリアゾール、２−［３’−ｔ−ブチル−２’−ヒドロキシ−５’−（２−メトキシカルボニルエチル）フェニル］ベンズトリアゾール、２−［３’−ｔ−ブチル−２’−ヒドロキシ−５’−（２−オクチルオキシカルボニルエチル）フェニル］ベンズトリアゾール、２−［３’−ｔ−ブチル−５’−（２−（２−エチルヘキシルオキシ）カルボニルエチル）−２’−ヒドロキシフェニル］ベンズトリアゾール、２−（３’−ドデシル−２’−ヒドロキシ−５’−メチルフェニル）ベンズトリアゾール、２−［３’−ｔ−ブチル−２’−ヒドロキシ−５’−（２−イソオクチルオキシカルボニルエチル）フェニル］−ベンズトリアゾール、２，２’−メチレン−ビス［４−（１，１，３，３−テトラメチルブチル）−６−ベンズトリアゾール−２−イル−フェノール］、２−［３’−ｔ−ブチル−５’−（２−メトキシカルボニルエチル）−２’−ヒドロキシフェニル］−２Ｈ−ベンズトリアゾールとポリエチレングリコール３００との完全エステル化生成物、［Ｒ−ＣＨ２ＣＨ２−ＣＯO（ＣＨ２）３−］２（Ｒは、３’−ｔ−ブチル−４−ヒドロキシ−５’−２Ｈ−ベンズトリアゾール−２−イルフェニルである）、２−［２’−ヒドロキシ−３’−（α，α−ジメチルベンジル）−５’−（１，１，３，３，−テトラメチルブチル）フェニル］ベンズトリアゾール、２−［２’−ヒドロキシ−３’−（１，１，３，３−テトラメチルブチル）−５’−（α，α−ジメチ��ベンジル）フェニル］ベンズトリアゾール；。
【手続補正２】
【補正対象書類名】明細書
【補正対象項目名】０１６４
【補正方法】変更
【補正の内容】
【０１６４】
【化５７】
2006507382.tif 000064
［式中、Ｒ１は、Ｃ１〜Ｃ１０−アルキル、場合によりＣ１〜Ｃ４−アルキルで置換されたＣ５〜Ｃ１２−シクロアルキル、場合によりＣ１〜Ｃ１０−アルキルで置換されたフェニルを表し、
Ｒ２は、Ｃ３〜Ｃ１０−アルキレンを表し、
Ｒ３は、水素、Ｃ１〜Ｃ８−アルキル、Ｏ・、−ＣＨ２ＣＮ、Ｃ３〜Ｃ６−アルケニル、場合によりフェニル基のところでＣ１〜Ｃ４−アルキルで置換されたＣ７〜Ｃ９−フェニルアルキル、Ｃ１〜Ｃ８−アシル、−ＯＲ’３（ここで、Ｒ’３は水素又はＣ１〜Ｃ１０−アルキルを表す）を表し、ｎは１〜５０の数である］。
【手続補正３】
【補正対象書類名】明細書
【補正対象項目名】０１６８
【補正方法】変更
【補正の内容】
【０１６８】
可能な成分（ｅ）として、安定剤混合物中には、クロマンの群から選択される化合物少なくとも１種を含有することができる。有利には次式の化合物がこれに該当する：
【手続補正４】
【補正対象書類名】明細書
【補正対象項目名】０１７８
【補正方法】変更
【補正の内容】
【０１７８】
亜鉛、カルシウム、マグネシウム、鉄（ＩＩ）、マンガン（ＩＩ）及びセリウム（ＩＩ）の無機塩としては、これらの酸化物、水酸化物、カルボン酸塩が有利であり、かつ天然の又は合成のドロマイト又はヒドロタルサイトがマグネシウムに対応する。これらの無機塩は、数μｍの平均粒径を有する微細粉末として使用される。
【手続補正５】
【補正対象書類名】明細書
【補正対象項目名】０１８０
【補正方法】変更
【補正の内容】
【０１８０】
例えば先に記載のモノオレフィンをベースとするポリオレフィン、有利にポリエチレン及びポリプロピレンは、全ての文献公知の方法、殊に次の方法に従って製造することができる：
（ａ）ラジカル重合（一般に高い圧力及び温度で実施される）；
（ｂ）通常は周期律の第ＩＶＢ、ＶＢ、ＶＩＢ又はＶＩＩ族（ＩＵＰＡＣによれば４、５、６又は８／９／１０族）の金属１種以上を含有する触媒の使用下での接触重合。これらの金属は、一般に１個以上のリガンド、例えばオキシド、ハロゲニド、アルコラート、エステル、エーテル、アミン、アルキル、アルケニル及び／又はアリールを有し、この際、これらリガンドは、π−又はσ−配位結合されていてよい。金属錯体は、遊離の又は基材上に担持された形で存在していてよく、例えば、触媒として活性化された塩化マグネシウム、塩化チタン（ＩＩＩ）、酸化アルミニウム又は酸化珪素を挙げることができる。記載の触媒は、重合媒体中に可溶でも不溶でもあることができ、この際、これらが担持されている場合には、勿論不溶である。これら触媒は、単独で又は他の活性剤、例えば金属アルキレン、金属水酸化物、金属アルキレンのハロゲニド又は酸化物又は金属アルキルオキサンの共存下に存在していてよく、この際、これら活性剤の金属は、周期律の第ＩＡ、ＩＩＡ及び／又はＩＩＩＡ族（ＩＵＰＡＣでは１、２又は１３族）に属する。これら活性剤は、簡単に、他のエステル−、エーテル−、アミン−又はシリルエーテル基で変性され得る。これら触媒系は、通常は、フィリップス−、スタンダード−オイル−インディアナ−、チーグラー（−ナッタ）−、ＴＮＺ−（ＤｕＰｏｎｔ）、メタロセン−又は”シングル  サイト  カタリスト”−（ＳＳＣ−）触媒と称される。


【国際調査報告】
2006507382.tif 000065
2006507382.tif 000066
2006507382.tif 000067
2006507382.tif 000068
2006507382.tif 000069
2006507382.tif 000070
2006507382.tif 000071
2006507382.tif 000072
2006507382.tif 000073
2006507382.tif 000074